(57)【特許請求の範囲】
【請求項１】
シリコーン樹脂及び／又は有機粉体からなる粉体の表面を親水化処理剤で被覆してなる表面処理粉体であって、
前記親水化処理剤が、水溶性ポリオキシアルキレングリコール誘導体及び水溶性カチオンポリマーを含み、前記有機粉体が、ＰＭＭＡ、ナイロン、ポリエステル、ポリスチレン、セルロース、シリコーンエラストマーパウダー、シリコーンゴムパウダー、ベンゾグアナミン、スチレンジビニルベンゼン多孔質ポリマー、ポリ四弗化エチレンパウダー、ポリエチレンパウダー、ポリプロピレンパウダー、ポリウレタンパウダー、シルクパウダー、金属石鹸粉体、でんぷん末、Ｎ−アシル化リジン、有機顔料及びこれら１種以上と金属酸化物及び／又は金属水酸化物との複合体から選択される少なくとも１種であることを特徴とする表面処理粉体。
【請求項２】
前記親水化処理剤が、更に低分子有機ケイ素誘導体を含む請求項１記載の表面処理粉体。
【請求項３】
前記シリコーン樹脂及び／又は有機粉体からなる粉体の粒子の粒子径が、平均粒子径で、０．０１〜１００μｍである請求項１又は２に記載の表面処理粉体。
【請求項４】
前記シリコーン樹脂及び／又は有機粉体からなる粉体の粒子の表面を、前記親水化処理剤で、前記シリコーン樹脂及び／又は有機粉体からなる粉体の粒子の表面に対して、０．０１〜５０重量％被覆した請求項１〜３の何れか一に記載の表面処理粉体。
【請求項５】
前記シリコーン樹脂が、ポリメチルシルセスキオキサンである請求項１〜４の何れか一に記載の表面処理粉体。
【請求項６】
前記水溶性ポリオキシアルキレングリコール誘導体が、ポリオキシエチレンモノエステル、ポリプロピレングリコールモノエステル、ポリオキシエチレン脂肪酸グリセリル、及びイソステアリン酸ポリオキシエチレングリセリルのうち少なくとも１種である請求項１〜５の何れか一に記載の表面処理粉体。
【請求項７】
前記水溶性カチオンポリマーが、塩化ジメチルジアリルアンモニウム・アクリルアミド共重合体、ポリ塩化ジメチルメチレンピペリジニウム、及び塩化ｏ−［２−ヒドロキシ−３−（トリメチルアンモニオ）プロピル］ヒドロキシエチルセルロースのうち少なくとも１種である請求項１〜６の何れか一に記載の表面処理粉体。
【請求項８】
前記低分子有機ケイ素誘導体が、ヒアルロン酸ジメチルシランジオール、乳酸モノメチルシラントリオール、マンヌロン酸メチルシラノール、及びメチルシラノールトリＰＥＧ−８−グリセリルココエートのうち少なくとも１種である請求項２記載の表面処理粉体。
【請求項９】
請求項１〜８の何れか一に記載の表面処理粉体を含有することを特徴とする分散体。
【請求項１０】
請求項１〜８の何れか一に記載の表面処理粉体を含有することを特徴とする化粧料。
【請求項１１】
洗浄用化粧料、スキンケア化粧料、メークアップ化粧料、頭髪化粧料、脱臭用製品、歯磨き、浴用剤、芳香製品、制汗剤化粧料、及び紫外線防御化粧料の何れかである請求項１０記載の化粧料。
【請求項１２】
剤型が、水性製品、乳化製品、油性製品、粉末製品、エアゾール製品、固体製品、及び錠剤製品の何れかである請求項１０記載の化粧料。
【発明の詳細な説明】
【技術分野】
【０００１】
本発明は、表面処理粉体、詳しくは、シリコーン樹脂及び／又は有機粉体（ＰＭＭＡ、ナイロン、ポリエステル、ポリスチレン、セルロース、シリコーンエラストマーパウダー、シリコーンゴムパウダー、ベンゾグアナミン、スチレンジビニルベンゼンピンホールポリマー（スチレンジビニルベンゼン多孔質ポリマー）、ポリ四弗化エチレンパウダー、ポリエチレンパウダー、ポリプロピレンパウダー、ポリウレタンパウダー、シルクパウダー、金属石鹸粉体、でんぷん末、Ｎ−アシル化リジン、有機顔料及びこれら１種以上と金属酸化物及び／又は金属水酸化物との複合体から選択される少なくとも１種）からなる粉体（粒子）の表面が、水溶性ポリオキシアルキレングリコール誘導体等の特定の親水化処理剤（表面処理剤）で表面処理（被覆）されている新規な表面処理粉体、並びにこれを含有する分散体及び化粧料に関する。
【０００２】
本発明により、水系分散媒や化粧料、特に酸性及びアルカリ性条件、具体的にはｐＨ３〜１３の水系分散媒や化粧料中における配合すべき粉体（シリコーン樹脂及び／又は有機粉体）の凝集を抑止し、当該粉体を前記水系分散媒や化粧料中に均一に分散させ、更に、その分散状態を長期間維持することができる。このような化粧料は、しっとり感等の使用感等に極めて優れている。【０００３】
更に、本発明の表面処理粉体及び本発明の分散体は、好ましくは化粧料用の表面処理粉体及び化粧料用の分散体として使用することができるが、化粧料のみならずプラスチックフィルム、プラスチックスポンジ等のプラスチック製品の添加剤、インク、つや消し塗料、トナー（磁性粉）、合成樹脂、ゴム、シリコーン、化学繊維、包装材料、電子材料、液晶関連材料、顔料やセラミックスの分散助剤、固結防止剤、光学拡散剤、情報記録紙のブロッキング防止剤やスリップ防止剤等の各種分野にも適用可能である。
【背景技術】
【０００４】
化粧料において、着色、感触改良等を目的として粉体や顔料が配合される。これらの目的に粉体や顔料を用いる場合には、当該粉体や顔料を化粧料（組成物）中に均一に分散させ、色等のむらが無く、長期分散安定性の高い化粧料とすることが要求される。しかしながら、通常の粉体や顔料を選択して、これらを水系分散媒中に分散させる場合には、当該粉体や顔料を親水化処理しなければ、各種剤型の選択にもよるが、良好な分散性、及び長期分散安定性、剤型として水系の化粧料を選択する場合では、更に易再分散性や経時の長期分散安定性を有する化粧料を得ることができない。【０００５】
一方、これまでに疎水性の粉体や顔料を親水性にするために多くの提案がされている（特許文献１、２、３、４及び５参照）。【０００６】
例えば、耐水性、耐候性に優れる顔料を、界面活性剤を用いて水中に分散させた分散体では、当該水中に安定に分散させるために、当該顔料が水中に安定に分散され、かつ当該顔料の経時的な沈降が防止されるという報告がある（特許文献１参照）。【０００７】
更に、水溶性高分子で無機顔料を被覆した親水化処理無機顔料は、水分散性がよく、かつ分散が安定するという報告がある（特許文献２参照）。【０００８】
更に、ＨＬＢ７〜１８の非イオン性界面活性剤と脂肪酸セッケンを被覆して親水化処理した顔料は水分散性に優れ、長時間の使用においても沈降や付着を生じないという報告がある（特許文献３参照）。【０００９】
しかしながら、前記の界面活性剤や、水溶性高分子、或いは非イオン性界面活性剤と脂肪酸セッケンとの組み合わせを用いることによる親水化処理（表面処理）方法は、何れも水系分散媒に疎水性の粉体や顔料を分散させるための方法として充分とは言い難く、これらで親水化処理した粉体を配合した化粧料では、その系中で当該粉体や顔料が解離又は分離してしまい、それらが凝集して、色むらが生じたり、外観と塗布色の相異が生じたり、経時による長期分散安定性を損ねたり、或いは化粧料の剤型によっては、系中の粉体や顔料の再分散性が悪化し、ケーキングが生じ使用性を著しく損ねる場合があった。【００１０】
また、耐熱性や、耐水性、屈折率、着色等の面からシリコーン樹脂や、有機粉体（ＰＭＭＡ、ナイロン、ポリエステル、ポリスチレン、セルロース、シリコーンエラストマーパウダー、シリコーンゴムパウダー、ベンゾグアナミン、スチレンジビニルベンゼンピンホールポリマー（スチレンジビニルベンゼン多孔質ポリマー）、ポリ四弗化エチレンパウダー、ポリエチレンパウダー、ポリプロピレンパウダー、ポリウレタンパウダー、シルクパウダー、金属石鹸粉体、でんぷん末、Ｎ−アシル化リジン、有機顔料、或いはこれら１種以上と金属酸化物及び／又は金属水酸化物との複合体）が、化粧料用の粉体として化粧料に配合されているが、これまでに提案されていた疎水性の粉体や顔料を親水性にするための方法を用いてこれらの粉体（粒子）を水系分散媒に分散させる場合には極めて困難が生ずる。
【００１１】
例えば、ポリエチレン鎖を有するシリル化剤で親水化処理した粉体が提案され、これをアクリル系ポリマーエマルジョンと共に水系美爪料に配合する場合には、粉体の分散安定性に優れた水系美爪料を提供することができるという報告がある（特許文献４参照）【００１２】
更に、親水性シラン化合物又はシランカップリング剤を用いて顔料に親水性有機基を導入した親水化処理顔料及びこれを含有する組成物が提案されている（特許文献５参照）。【００１３】
しかしながら、前記アクリル系ポリマーエマルジョンと共に配合されるポリエチレン鎖を有するシリル化剤で親水化処理した粉体や、前記親水性シラン化合物又はシランカップリング剤を用いて親水性有機基を導入してなる親水化処理顔料は、各種化粧料の系中での分散性、及び長期分散安定性において満足し得るものでない。したがって、疎水性が強い前記シリコーン樹脂や、有機粉体を用いる場合でも、化粧料の系中での分散性、及び長期分散安定性において満足し得るものでなく、前記シリコーン樹脂や、有機粉体のもつ効果である屈折率や、透明感、潤滑性、弾性、感触等を充分に発揮し難い。【００１４】
粉体を含有するメークアップ化粧料、例えばケーキ状ファンデーションでは、使用感、特に使用後感で肌にしっとり感を付与するために保湿剤が用いられてきた。しかしながら、保湿剤を配合した化粧料を肌上に塗布したときには、粉体の吸油性や吸水性が強すぎるために肌から必要以上の皮脂や水分を吸着してしまう。即ち、保湿剤を配合した化粧料は、使用感、特にしっとり感に欠け、化粧料への保湿剤の使用は、肌のかさつき感や肌の乾燥感を助長する原因になる。したがって、このような化粧料を肌に塗布したときには、かたい感じがあり、肌にソフト感がなく、化粧料中に含まれる粉体の肌への付着性が悪くなり、肌上での化粧膜の均一性に欠け、これらの結果、化粧くずれの原因にもなっていた。特にこの肌のかさつき感は冬期において問題となり、顕在化していた。【００１５】
この問題を解決するために従来はグリセリンやプロピレングリコール又は１，３ブチレングリコール等の保湿剤を化粧料に添加することが試みられてきた。粉体を含有した化粧料において、単に保湿剤を他の成分と共に混合し、化粧料を製造する場合には、粉体表面に付着ないし吸着される化粧品用原料成分が多種雑多になり、更に当該粉体表面特性が不均一になり肌への付着性が悪くなり、結果として、肌へのかさつき感、乾燥感を改善できず、肌からの分泌物や顔の表情筋の運動等により化粧くずれが起こり易くなる。また、保湿剤を粉体と共に混合した場合には、低分子量の保湿剤の一部は粉体に吸着されるが大多数は容易に粉体表面から脱着しやすいため、単なる濡れ現象を示すだけであり、粉体表面特性を根本的に変えるものでない。したがって、粉体に起因する肌のかさつき感や、肌への付着性を改善し得ず、しっとり感の向上、維持ができない。更にそれらの原因による、肌上の粉体の化粧膜の不均一を根本的に解決し得ないものであり、化粧くずれの一因を担っている。【００１６】
粉体をシリカ、アルミナ処理することにより水との親和性を上げるという方法があるが、この方法では、処理された粉体（処理粉体）において、その表面の活性のために充分な水分散性が得られないという問題があった。更に、これらの処理粉体（シリカ、アルミナ処理粉体）を配合した化粧料では粉体とその表面に処理された表面処理剤とが離脱又は解離した状態になり、系中で粉体が凝集したり外観色と塗布色の相異が生じたり、また、化粧料の剤型の違いによって、例えば、二層分離タイプの化粧料として用いる場合では、粉体がケーキング現象を起こし、再分散性が著しく悪化し、使用性を大きく損なう場合があった。【００１７】
更に、これまでに提案されている疎水性の粉体や顔料を親水性にするための方法のほとんどでは、酸性及びアルカリ性条件、特にアルカリ性条件の水系分散媒や化粧料中において当該粉体上の被覆膜が溶解すること等により、当該粉体を当該水系分散媒や化粧料中において均一に分散させ、更に、その分散状態を長期間維持することは困難である（特許文献６、７及び８等参照）。【００１８】
例えば、無機顔料の表面がアニオン性高分子化合物の多価金属塩により被覆された被覆顔料が提案され、これを配合してなるメークアップ化粧料は、肌に対する付着性等に優れているという報告がある（特許文献６参照）。【００１９】
また、顔料粉体（無機顔料、有機顔料、カーボン、樹脂粉体顔料）に特定のアルコキシシラン化合物を表面処理してなる水分散性顔料が提案され、このような顔料は、中性の水に分散されるときに容易に分散され、長時間水分散安定性に優れ、被覆安定性にも優れるという報告がある（特許文献７参照）。【００２０】
また、高分子量ポリエチレンを、水溶性界面活性剤と非水溶性ポリアルキレングリコールの混合物と表面処理してなる親水性変性高分子量ポリエチレンが提案され、長時間の安定性及び温度安定性にも優れるという報告がある（特許文献８参照）。【００２１】
しかしながら、前記のアニオン性高分子化合物の多価金属塩により被覆された被覆顔料、特定のアルコキシシラン化合物を表面処理してなる水分散性顔料、及び水溶性界面活性剤と非水溶性ポリアルキレングリコールの混合物と表面処理してなるポリエチレンにおいては、その表面上の被覆膜がアルカリ性条件下で溶解するため、これら親水化処理した顔料を配合した化粧料では、前記同様に、その系中で当該顔料が解離又は分離してしまい、それらが凝集して、色むらが生じたり、外観と塗布色の相異が生じたり、経時による長期分散安定性を損ねたりする等の場合がある。【００２２】
したがって、上記従来の親水化処理方法で親水化処理した表面処理粉体を化粧料（特に水系化粧料）に配合した系では、上記従来の親水化処理方法で親水化処理した表面処理粉体が凝集したり、経時による長期分散安定性を損ねたりして、その効果を充分に発揮し難いという問題が生ずる。特に、上記従来の親水化処理方法で親水化処理した表面処理粉体の多くはアルカリ性条件下で粉体上の被覆膜が溶解するため、アルカリ性の化粧料に配合した系ではこれらの問題が顕著である。そこで、前記シリコーン樹脂や、有機粉体（ＰＭＭＡ、ナイロン、ポリエステル、ポリスチレン、セルロース、シリコーンエラストマーパウダー、シリコーンゴムパウダー、ベンゾグアナミン、スチレンジビニルベンゼンピンホールポリマー（スチレンジビニルベンゼン多孔質ポリマー）、ポリ四弗化エチレンパウダー、ポリエチレンパウダー、ポリプロピレンパウダー、ポリウレタンパウダー、シルクパウダー、金属石鹸粉体、でんぷん末、Ｎ−アシル化リジン、有機顔料、或いはこれら１種以上と金属酸化物及び／又は金属水酸化物との複合体）（粒子）を親水化処理した粉体であって、特にアルカリ性条件下でも粉体上の被覆膜が溶解しない粉体、好ましくは化粧料用粉体の開発が求められる。しかも、前記シリコーン樹脂や、有機粉体（粒子）を親水化処理して調製した、酸性及びアルカリ性条件下でも粉体上の被覆膜が溶解せず、分散性及び長期分散安定性に優れた表面処理粉体やこれを配合した分散体及び化粧料等についての記載は見当たらない。
【００２３】
【特許文献１】特開平１−３０１７６０号公報
【特許文献２】特開昭６３−５７５１６号公報
【特許文献３】特開平３−２９４２２０号公報
【特許文献４】特開平９−１１０６４２号公報
【特許文献５】特開平９−１０４８３３号公報
【特許文献６】特開昭６１−２８６３１０号公報
【特許文献７】特開２００３−２６９５８号公報
【特許文献８】特開平９−１２４８５５号公報
【発明の開示】
【発明が解決しようとする課題】
【００２４】
上記の事情に鑑み、充分な親水性を有し、酸性及びアルカリ性条件、具体的にはｐＨ３〜１３の水系分散媒や化粧料に配合する場合であっても、水系分散媒に対して優れた分散性（易分散性）を有し、従来にはなかった優れた長期分散安定性（経時安定性）をも有する表面処理粉体、特に化粧料用の表面処理粉体や、このような表面処理粉体を含有する分散性、及び長期分散安定性に優れた分散体、並びに分散性、長期分散安定性、及び使用感、特にしっとり感に優れ、更にこのような使用感の持続性にも優れ、剤型として水系の化粧料を選択した場合には、更に易再分散性や経時の長期分散安定性にも優れた化粧料の開発が求められる。そこで、本出願人により、顔料粉体を、低分子有機ケイ素誘導体、又は低分子有機ケイ素誘導体及び水溶性カチオンポリマーで表面処理（被覆）した新規な表面処理粉体に関する発明が出願されている（特願２００４−０２１６５９号及び特願２００４−０５７６７４号参照）。これらの表面処理粉体は、酸性及びアルカリ性条件、具体的にはｐＨ３〜１３の水系分散媒や化粧料に配合する場合であっても、水系分散媒に対して優れた分散性（易分散性）を有し、従来にはなかった優れた長期分散安定性（経時安定性）をも有するので、水系分散媒や化粧料中に均一に分散されうるが、その分散状態を長期間維持することにおいて更なる改良が求められる。したがって、本発明は、充分な親水性を有し、酸性及びアルカリ性条件、具体的にはｐＨ３〜１３の水系分散媒や化粧料に配合する場合であっても、水系分散媒に対して優れた分散性（易分散性）を有し、特に長期分散安定性（経時安定性）において極めて優れた表面処理粉体や、このような表面処理粉体を含有する分散性、及び特に長期分散安定性に極めて優れた分散体、並びに分散性、及び使用感、特にしっとり感に優れ、更にこのような使用感の持続性にも優れ、特に長期分散安定性に極めて優れ、剤型として水系の化粧料を選択した場合には、更に易再分散性や経時の長期分散安定性にも極めて優れた化粧料を提供することを目的とする。
【課題を解決するための手段】
【００２５】
本発明者らは、表面処理される粉体（表面処理される前の粉体）としてシリコーン樹脂及び／又は有機粉体（ＰＭＭＡ、ナイロン、ポリエステル、ポリスチレン、セルロース、シリコーンエラストマーパウダー、シリコーンゴムパウダー、ベンゾグアナミン、スチレンジビニルベンゼンピンホールポリマー（スチレンジビニルベンゼン多孔質ポリマー）、ポリ四弗化エチレンパウダー、ポリエチレンパウダー、ポリプロピレンパウダー、ポリウレタンパウダー、シルクパウダー、金属石鹸粉体、でんぷん末、Ｎ−アシル化リジン、及び有機顔料並びにこれら１種以上と金属酸化物及び／又は金属水酸化物との複合体）からなる粉体（粒子）の親水化処理について鋭意研究を行った結果、前記表面処理される粉体から選択される少なくとも１種を、特定の親水化処理剤、詳しくは水溶性ポリオキシアルキレングリコール誘導体、特にこれに水溶性カチオンポリマー、又は水溶性カチオンポリマー及び低分子有機ケイ素誘導体を更に含有させた親水化処理剤で、特に混練装置を用いた混練法により、表面処理（被覆）した場合には、前記表面処理される粉体の粒子上において、前記親水化処理剤のゲル化反応が進行することにより、酸及びアルカリ条件下でも溶解しない強固な被覆膜が形成されることを見出した。またこのようにして得られる表面処理粉体は、水系分散媒や化粧料、特に酸性及びアルカリ性条件、具体的にはｐＨ３〜１３の水系分散媒や化粧料中であっても当該表面処理粉体上の被覆膜が溶解しないため、当該水系分散媒や化粧料中において均一に分散し、特に、長期間その親水性が維持され、その分散状態も長期間維持されることも見出した。
【００２６】
更に、前記表面処理粉体を水系分散媒に配合したときには、分散性に優れ、特に長期分散安定性に極めて優れた分散体を調製することができること、粉体として前記表面処理粉体又はこれを含む分散体を含有する化粧料は、易再分散性や経時の長期分散安定性に極めて優れ、肌に対して優れた使用感、特にしっとり感を付与し、その持続性にも優れていること等を見出した。これらの知見から、本発明を完成するに至った。【００２７】
即ち、本発明において、シリコーン樹脂及び／又は有機粉体からなる粉体の表面を親水化処理剤で被覆してなる表面処理粉体であって、前記親水化処理剤が、水溶性ポリオキシアルキレングリコール誘導体及び水溶性カチオンポリマーを含み、前記有機粉体が、ＰＭＭＡ、ナイロン、ポリエステル、ポリスチレン、セルロース、シリコーンエラストマーパウダー、シリコーンゴムパウダー、ベンゾグアナミン、スチレンジビニルベンゼン多孔質ポリマー、ポリ四弗化エチレンパウダー、ポリエチレンパウダー、ポリプロピレンパウダー、ポリウレタンパウダー、シルクパウダー、金属石鹸粉体、でんぷん末、Ｎ−アシル化リジン、有機顔料及びこれら１種以上と金属酸化物及び／又は金属水酸化物との複合体から選択される少なくとも１種であることに特徴を有する表面処理粉体（以下、「本発明の表面処理粉体」とも称する。）を提供することができる。以下、本発明における有機粉体について「スチレンジビニルベンゼンピンホールポリマー」との記載は、商品名を除き「スチレンジビニルベンゼン多孔質ポリマー」のことをいうものとする。
【００２８】
また、本発明では、前記親水化処理剤には、好ましくは、更に低分子有機ケイ素誘導体を含有させる。なお、前記表面処理される粉体の粒子の粒子径を、平均粒子径で、０．０１〜１００μｍとすることができる。
【００２９】
更に、本発明では、前記シリコーン樹脂として、ポリメチルシルセスキオキサンを選択することができ、前記水溶性ポリオキシアルキレングリコール誘導体として、ポリオキシエチレンモノエステル、ポリプロピレングリコールモノエステル、ポリオキシエチレン脂肪酸グリセリル、及びイソステアリン酸ポリオキシエチレングリセリルのうち少なくとも１種を選択することができ、前記水溶性カチオンポリマーとして、塩化ジメチルジアリルアンモニウム・アクリルアミド共重合体、ポリ塩化ジメチルメチレンピペリジニウム、及び塩化ｏ−［２−ヒドロキシ−３−（トリメチルアンモニオ）プロピル］ヒドロキシエチルセルロースのうち少なくとも１種を選択することができ、前記低分子有機ケイ素誘導体として、ヒアルロン酸ジメチルシランジオール、乳酸モノメチルシラントリオール、マンヌロン酸メチルシラノール、及びメチルシラノールトリＰＥＧ−８−グリセリルココエートのうち少なくとも１種を選択することができる。【００３０】
前記シリコーン樹脂及び／又は有機粉体からなる粉体の粒子の表面を、前記親水化処理剤で、前記シリコーン樹脂及び／又は有機粉体からなる粉体の粒子の表面に対して、０．０１〜５０重量％被覆することができる。【００３１】
本発明において、別の形態として、前記記載の表面処理粉体を含有することに特徴を有する分散体、好ましくは化粧料用の分散体（以下、「本発明の分散体」とも称する。）を提供することができる。【００３２】
本発明において、更に別の形態として、前記記載の表面処理粉体を含有することに特徴を有する化粧料（以下、「本発明の化粧料」とも称する。）を提供することができる。【００３３】
なお、本発明の化粧料については、その剤型として、水性製品、乳化製品、油性製品、粉末製品、エアゾール製品、固体製品、及び錠剤製品の何れかを選択することができ、特に洗浄用化粧料、スキンケア化粧料、メークアップ化粧料、頭髪化粧料、脱臭用製品、歯磨き、浴用剤、芳香製品、制汗剤化粧料、及び紫外線防御化粧料の何れかを選択することが好ましい。
【発明の効果】
【００３４】
本発明により、水系分散媒、特に酸性及びアルカリ性条件、具体的にはｐＨ３〜１３の水系分散媒中において容易かつ均一に、特に長期間、分散する表面処理粉体（特に化粧料用の表面処理粉体）を提供する。また、水又は水溶性溶媒、それらの混合物と当該表面処理粉体を配合し（分散させ）て、分散性（易分散性）に優れ、特に長期分散安定性に極めて優れた分散体（特に化粧料用の分散体）を提供することができる。【００３５】
更に、前記表面処理粉体、又は前記分散体を使用して、分散性、及び長期分散安定性、剤型として水系の化粧料を選択した場合には更に易再分散性、及び経時の長期分散安定性に極めて優れ、しっとり感等の使用感等にも優れた化粧料を、簡便に製造することができる。したがって、本発明は特に化粧料分野において、工業的に極めて有用である。
【発明を実施するための最良の形態】
【００３６】
以下に、シリコーン樹脂及び／又は有機粉体（ＰＭＭＡ、ナイロン、ポリエステル、ポリスチレン、セルロース、シリコーンエラストマーパウダー、シリコーンゴムパウダー、ベンゾグアナミン、スチレンジビニルベンゼンピンホールポリマー、ポリ四弗化エチレンパウダー、ポリエチレンパウダー、ポリプロピレンパウダー、ポリウレタンパウダー、シルクパウダー、金属石鹸粉体、でんぷん末、Ｎ−アシル化リジン、及び有機顔料並びにこれら１種以上と金属酸化物及び／又は金属水酸化物との複合体（粒子）から選択される少なくとも１種）からなる粉体の表面を、親水化処理剤、詳しくは水溶性ポリオキシアルキレングリコール誘導体及び水溶性カチオンポリマーを含む親水化処理剤、又は低分子有機ケイ素誘導体を更に含有させた親水化処理剤で被覆することにより調製される表面処理粉体、即ち本発明の表面処理粉体を中心に、本発明を実施するための最良の形態について詳細に説明するが、これらに限定されることはない。なお、本発明において、「シリコーン樹脂及び／又は有機粉体」は、粉体及び粒子の何れの形態を含む。
【００３７】
（本発明の表面処理粉体）
本発明の表面処理粉体は、好ましくは化粧料用の表面処理粉体であり、表面処理される粉体（表面処理される前の粉体）が、シリコーン樹脂及び／又は有機粉体からなる。また、前記有機粉体は、ＰＭＭＡ、ナイロン、ポリエステル、ポリスチレン、セルロース、シリコーンエラストマーパウダー（ジメチコン架橋弾性物）、シリコーンゴムパウダー、ベンゾグアナミン、スチレンジビニルベンゼンピンホールポリマー、ポリ四弗化エチレンパウダー、ポリエチレンパウダー、ポリプロピレンパウダー、ポリウレタンパウダー、シルクパウダー、金属石鹸粉体、でんぷん末、Ｎ−アシル化リジン、有機顔料及びこれら１種以上と金属酸化物及び／又は金属水酸化物との複合体（粒子）から選択される少なくとも１種である。これらの有機粉体及びエラストマー、ビニル樹脂、尿素樹脂、フェノール樹脂、フッ素樹脂、ケイ素樹脂、アクリル樹脂、メラミン樹脂、エポキシ樹脂、ポリカーボネート樹脂、微結晶繊維粉体、及び金属石鹸並びにこれら１種以上と金属酸化物及び／又は金属水酸化物との複合体（粒子）からなる群より少なくとも１種を選択してもよい。前記Ｎ−アシル化リジンは、その分子内に少なくとも一つの炭素数８〜２２の脂肪族アシル基を有するものであることが好ましい。例えば、Ｎ−ラウロイルリジン、Ｎ−ミリスチルリジン、Ｎ−ステアリルリジン、Ｎ−ベヘニルリジン等が挙げられる。これらのうち、Ｎ−ラウロイルリジンが、化粧料に優れた感触を付与することができることから、特に好ましい。当該表面処理される粉体の粒子の表面は、親水化処理剤として水溶性ポリオキシアルキレングリコール誘導体、好ましくはこれに水溶性カチオンポリマーを更に含有させた親水化処理剤、より好ましくはこれに水溶性カチオンポリマー及び低分子有機ケイ素誘導体を更に含有させた親水化処理剤で被覆されている。
【００３８】
前記シリコーン樹脂については、二官能性単位と三官能性単位の組み合わせからなるもの、三官能性単位からなるもの等、シリコーン樹脂であれば、特に制限されることがなく使用することができるが、好ましくはポリメチルシルセスキオキサン等の三官能性単位からなるシリコーン樹脂、特に好ましくはポリメチルシルセスキオキサンが選択される。また、前記シリコーン樹脂の入手方法については、特に制限はなく、公知の方法により製造したものを使用することができ、市販のもの（例えば、商品名トスパール、ＧＥ東芝シリコーン（株）社製）を使用することもできる。【００３９】
前記有機顔料として、赤色２０１号、赤色２０２号、赤色２０４号、赤色２０５号、赤色２２０号、赤色２２６号、赤色２２８号、赤色４０５号、橙色２０３号、橙色２０４号、黄色２０５号、黄色４０１号、青色４０４号等の有機顔料；赤色３号、赤色１０４号、赤色１０６号、赤色２２７号、赤色２３０号、赤色４０１号、赤色５０５号、橙色２０５号、黄色４号、黄色５号、黄色２０２号、黄色２０３号、緑色３号、青色１号等のジルコニウムレーキ、バリウムレーキ、アルミニウムレーキ等の有機レーキ顔料；クロロフィル、β−カロチン等の天然色素等が例示される。【００４０】
前記複合体として、例えば、ナイロン−シリカ複合体、ナイロン−マグネシア複合体、ナイロン−アルミナ複合体、ＰＭＭＡ−アルミナ−マグネシア複合体、ナイロン−酸化鉄複合体、ナイロン−水酸化鉄複合体、酸化チタン−赤色２２６号複合体等、前記ＰＭＭＡ、ナイロン、ポリエステル、ポリスチレン、セルロース、シリコーンエラストマーパウダー、シリコーンゴムパウダー、ベンゾグアナミン、スチレンジビニルベンゼンピンホールポリマー、ポリ四弗化エチレンパウダー、ポリエチレンパウダー、ポリプロピレンパウダー、ポリウレタンパウダー、シルクパウダー、金属石鹸粉体、でんぷん末、Ｎ−アシル化リジン、及び有機顔料のうち１種以上をシリカ、マグネシア、アルミナ、酸化カルシウム、酸化チタン、酸化鉄等の金属酸化物及び／又は水酸化鉄等の金属水酸化物と複合化したものを挙げることができる。
【００４１】
前記シリコーン樹脂については特に制限は無く、また前記有機粉体、即ちＰＭＭＡ、ナイロン、ポリエステル、ポリスチレン、セルロース、シリコーンエラストマーパウダー（ジメチコン架橋弾性物）、シリコーンエラストマーパウダー、シリコーンゴムパウダー、ベンゾグアナミン、スチレンジビニルベンゼンピンホールポリマー、ポリ四弗化エチレンパウダー、ポリエチレンパウダー、ポリプロピレンパウダー、ポリウレタンパウダー、シルクパウダー、金属石鹸粉体、でんぷん末、Ｎ−アシル化リジン、有機顔料及びこれら１種以上と金属酸化物及び／又は金属水酸化物との複合体についても特に制限は無い。したがって、公知の方法により製造したものを使用することができ、また、市販のものを使用することもできる。なお、これらの粉体は、従来公知の表面処理、例えばフッ素化合物処理、シリコーン処理、シリコーン樹脂処理、ペンダント処理、シランカップリング剤処理、チタンカップリング剤処理、油剤処理、Ｎ−アシル化リジン処理、ポリアクリル酸処理、金属セッケン処理、アミノ酸処理、レシチン処理、エステル処理、無機化合物処理、プラズマ処理、メカノケミカル処理等によって事前に表面処理されていてもされていなくてもよい。
【００４２】
なお、前記の本発明において使用する粉体の代わりに、着色剤、隠蔽剤、紫外線遮断剤、メーキャップ効果の付与剤等として通常化粧料に含有される各種粉体等、例えば、無機粉体類、光輝性粉体類、色素粉体類、金属粉体類、複合粉体類等を、前記親水化処理剤で表面処理した表面処理粉体を水系分散媒中に分散させた場合にも、長期分散安定性等に極めて優れた分散体を提供することができる。具体的には、酸化亜鉛、酸化チタン、酸化セリウム等の白色顔料、酸化鉄、カーボンブラック、酸化クロム、水酸化クロム、紺青、群青、マンガンバイオレット、コバルトバイオレット、酸化コバルト、チタン酸コバルト等の有色無機顔料、タルク、マイカ、白雲母、金雲母、紅雲母、黒雲母、合成雲母、絹雲母（セリサイト）、合成セリサイト、カオリン、炭化珪素、無水ケイ酸、酸化アルミニウム、酸化マグネシウム、酸化ジルコニウム、酸化アンチモン、珪ソウ土、ケイ酸アルミニウム、メタケイ酸アルミニウムマグネシウム、ケイ酸カルシウム、ケイ酸バリウム、ケイ酸マグネシウム、炭酸カルシウム、炭酸マグネシウム、ヒドロキシアパタイト、窒化ホウ素、硫酸バリウム等の体質顔料、酸化チタン被覆雲母、酸化チタン被覆オキシ塩化ビスマス、酸化鉄雲母チタン、紺青処理雲母チタン、カルミン処理雲母チタン、オキシ塩化ビスマス、魚鱗箔等のパール顔料、アルミニウム粉、金粉、銀粉等の金属粉体、シリカ、アルミナ、マグネシア、カルシア等の無機粉体、ベントナイト、スメクタイト、窒化ホウ素等の粉体を選択することができる。更にこの被覆物や分散体を配合した化粧料は、従来品より分散性及び長期分散安定性等に優れている。【００４３】
本発明において使用する前記表面処理される前の粉体の粒子径については、特に制限は無く、何れも煙霧状、微粒子、又は顔料級の粒子径を選択することができる。好ましくは、平均粒子径で、０．０１〜１００μｍ程度、より好ましくは０．０１〜５０μｍ程度、更に好ましくは０．０１〜３０μｍ程度、特に好ましくは０．０１〜２０μｍ程度が選択される。平均粒子径が０．０１μｍ未満の粉体であると調製することは困難であり、平均粒子径が１００μｍを超える粉体では、これを使用して得られる化粧料（組成物）の使用感（感触）でざらつき感が著しく感じられ、肌に違和感が感じられるばかりか、化粧料（組成物）の易再分散性や長期経時の安定性が低下するおそれがある。ここで、これら粉体の粒子径については、例えば、光学顕微鏡や電子顕微鏡による観察で計測される平均値で求められる。なお、真球状でない粒子に関しては、長径、短径、厚み等の合計の平均値等よりその径を求めることができる。【００４４】
なお、本発明において使用する前記表面処理される前の粉体の粒子形状については、特に制限は無く、何れのものについても、球状、棒状、針状、板状、不定形状、鱗片状、両凸形状（紡錘状）等を選択することができる。好ましい粒子の形状は球状である。また、その粒子構造についても、特に制限は無く、多孔質、無孔質等を選択することができる。【００４５】
本発明においては親水化処理剤として水溶性ポリオキシアルキレングリコール誘導体が使用される。本発明において使用する水溶性ポリオキシアルキレングリコール誘導体としては医薬、又は化粧品用の水溶性ポリオキシアルキレングリコール誘導体を用いることができ、ポリアルキレングリコール類、ポリオキシアルキレンアルキルエーテル類、ポリオキシアルキレンエステル類等が挙げられる。【００４６】
ポリアルキレングリコール類としては、ポリエチレングリコール、ポリプロピレングリコール、ポリオキシエチレンポリオキシプロピレングリコール、ポリグリセリン、ポリオキシエチレングリセリン、ポリオキシプロピレングリセリルエーテル、ポリオキシエチレンポリオキシプロピレングリセリルエーテル、ポリオキシエチレンポリオキシプロピレントリメチロールプロパン、ポリオキシエチレンジグリセリルエーテル、ポリオキシエチレンポリオキシプロピレンペンタエリスリトールエーテル、ポリオキシプロピレンソルビット等が挙げられる。ポリオキシアルキレンアルキルエーテル類としては、ポリオキシエチレンモノアルキルエーテル、ポリオキシエチレンコレステリルエーテル、ポリオキシエチレンアルキルフェニルエーテル、ポリオキシエチレンジノニルフェニルエーテル、ポリオキシプロピレンアルキルエーテル、ポリオキシエチレンポリオキシプロピレンアルキルエーテル、ポリオキシエチレンメチルグルコシド、ポリオキシプロピレンメチルグルコシド等が挙げられる。ポリオキシアルキレンエステル類としては、ポリオキシエチレンモノエステル、ポリオキシプロピレングリコールモノエステル、ポリオキシエチレンジエステル、ポリオキシエチレンアルキルエーテルエステル、ポリオキシエチレン脂肪酸グリセリル、イソステアリン酸ポリオキシエチレングリセリル等が挙げられる。これらは各種メーカーより市販されているものを用いることができる。この中でも好ましくはポリオキシエチレンモノエステル、ポリプロピレングリコールモノエステル、ポリオキシエチレン脂肪酸グリセリル、及びイソステアリン酸ポリオキシエチレングリセリル、より好ましくはモノオレイン酸ポリエチレングリコール、及びモノオレイン酸ポリプロピレングリコール、ポリオキシエチレンヤシ脂肪酸グリセリル、ポリオキシエチレンラウリン酸グリセリル、ポリオキシエチレンオレイン酸グリセリルを用いることができる。また、これらは単独で用いてもよいし、混合して用いてもよい。【００４７】
前記水溶性ポリオキシアルキレングリコール誘導体の配合量については特に制限は無いが、後述するように、表面処理する前の粉体に対して、親水化処理剤の合計量で表して、好ましくは０．０１〜５０重量％程度、より好ましくは０．２〜４０重量％程度、更に好ましくは０．５〜３０重量％程度となるよう選択される。なお、前記水溶性ポリオキシアルキレングリコール誘導体自体の配合量については、好ましくは０．０１〜２０重量％程度、より好ましくは０．１〜１５重量％程度が選択される。配合量が０．０１重量％より少ないと、目的とする親水性、水系分散媒に対する優れた分散性、及び優れた長期分散安定性を得ることができない。また、２０重量％を超えて配合してもそれ以上の効果は期待できない。前記水溶性ポリオキシアルキレングリコール誘導体については、各種分子量を有するものが市販されているが、それらを単独で、又は混合して用いてもよい。【００４８】
本発明において親水化処理剤には、前記水溶性ポリオキシアルキレングリコール誘導体に加えて、更に水溶性カチオンポリマーを含有させる。本発明において使用する水溶性カチオンポリマーとしては、キトサン、部分加水分解キチン、キトサン・ｄｌ−ピロリドンカルボン酸塩、サクシニルキトサン、ヒドロキシプロピルキトサン等のキチン誘導体、塩化ジメチルジアリルアンモニウム・アクリルアミド共重合体、ポリ塩化ジメチルメチレンピペリジニウム等の塩化ジメチルジアリルアンモニウム誘導体、塩化ｏ−［２−ヒドロキシ−３−（トリメチルアンモニオ）プロピル］ヒドロキシエチルセルロース、塩化ｏ−［２−ヒドロキシ−３−（ラウリルジメチルアンモニオ）プロピル］ヒドロキシセルロース等のカチオン化セルロース、及び第４級窒素変性ポリサッカライド等（カチオン化変性セルロース、カチオン変性ローカストビーンガム等）、塩化ｏ−［２−ヒドロキシ−３−（トリメチルアンモニオ）プロピル］グァーガム等のカチオン化グァーガム、メタクリロイルエチルジメチルベタイン・塩化メタクリロイルエチルトリメチルアンモニウム・メタクリル酸メトキシポリエチレングリコール共重合体、メタクリロイルエチルジメチルベタイン・塩化メタクリロイルエチルトリメチルアンモニウム・メタクリル酸２−ヒドロキシエチル共重合体、ビニルピロリドン・Ｎ，Ｎ−ジメチルアミノエチルメタクリル酸共重合体ジエチル硫酸塩等のメタクリル酸誘導体、ビニルピロリドン・ジメチルアミノエチルメタクリル酸共重合体、ビニルピロリドン・メタクリルアミドプロピルトリメチルアンモニウムクロリド共重合体、ビニルピロリドン・塩化メチルビニルイミダゾリウム共重合体等のビニルピロリドン誘導体、４級カチオンモノマーであるジアリルジメチルアンモニウムクロリドを構成成分とする塩化ジメチルアリルアンモニウム・アクリルアミド共重合体、アクリルアミド・アクリル酸・塩化ジメチルジアリルアンモニウム共重合体、ポリ塩化ジメチルメチレンピペリジニウム及びカチオン化タマリンド等が挙げられるが、これらに限定されるものではない。好ましくは塩化ジメチルジアリルアンモニウム・アクリルアミド共重合体、ポリ塩化ジメチルメチレンピペリジニウム、及び塩化ｏ−［２−ヒドロキシ−３−（トリメチルアンモニオ）プロピル］ヒドロキシエチルセルロースのうち少なくとも１種が選択される。したがって、これらは単独で用いてもよいし、混合して用いてもよい。
【００４９】
前記水溶性カチオンポリマーの配合量については、特に制限は無いが、後述するように、表面処理する前の粉体に対して、親水化処理剤の合計量で表して、好ましくは０．０１〜５０重量％程度、より好ましくは０．１〜４０重量％程度、更に好ましくは０．５〜３０重量％程度となるよう選択される。なお、前記水溶性カチオンポリマー自体の配合量については、好ましくは０．００１〜２０重量％程度、より好ましくは０．０１〜１５重量％程度が選択される。配合量が０．００１重量％より少ないと、目的とする親水性、水系分散媒に対する優れた分散性、及び優れた長期分散安定性を得ることができない。また、２０重量％を超えて配合してもそれ以上の効果は期待できない。【００５０】
本発明において親水化処理剤には、前記水溶性ポリオキシアルキレングリコール誘導体及び水溶性カチオンポリマーに加えて、更に低分子有機ケイ素誘導体を含有させることが好ましい。本発明において使用する低分子有機ケイ素誘導体としては、オリゴマー程度のポリシロキサン分子でいくつかのケイ素−炭素（Ｓｉ−Ｃ）及びケイ素−ヒドロキシ結合（Ｓｉ−ＯＨ）及びＳｉ−Ｏ−Ｃ結合を含んだシラノール類で、例えば、メチルシラノール、ジメチルシラノール等のアルキルシラノール構造を有していて、安全性が高く、高い水分保持能を有し、組織の修復再生作用と肌への親和性にも非常に優れた効果を有するものが選択される。
【００５１】
通常は下記の一般式（１）で示されるが、加水分解して一般式（１）になるものであってもよい。これらの化合物は、水に溶け生物学的に活性を有している。ただし、下記式（１）において、０＜ｎ＜４であり、Ｘ＞４であり、Ｒはアルキル基を表す。【００５２】
【化１】
0005155658.tif 000002
【００５３】
前記低分子有機ケイ素誘導体として、例えばマンヌロン酸モノメチルシラントリオール（ＣＨ３−Ｓｉ（ＯＨ）２−Ｏ−Ｃ６Ｈ９Ｏ６）、ヒアルロン酸ジメチルシランジオール（ＣＨ３−Ｓｉ（ＯＲ）２、ただしＲはヒアルロニル基を表す）、カフェイン酸シラノールとマンヌロン酸シラノールの混合物、エラスチンペプチドシラン（ＣＨ３−Ｓｉ（ＯＨ）２ＯＲ、ただしＲはエラスチンポリペプチドを表す）、アスコルビルメチルシラノールペクチン、乳酸モノメチルシラントリオール（ＣＨ３−Ｓｉ（ＯＨ）２−Ｏ−Ｃ３Ｈ５Ｏ２）、トリオレイロキシモノメチルシラン（Ｃ５６Ｈ２２ＳｉＯ３）、メチルシラノールトリＰＥＧ−８−グリセリルココエート（ＣＨ３−Ｓｉ（ＯＣ２Ｈ４ＯＲ）３、Ｒはヤシ油脂肪酸グリセリルを表す）、リシンシラントリオール、メチルシラノールＰＣＡ銅、アルギン酸メチルシラノールカルボキシメチルテオフィリン、ジオレイルトコフェリルメチルシラノール、アルギン酸メチルシラノールエステル、シラントリオールトレハロースエーテル、グルタミン酸シラントリオール、マンヌロン酸アセフィリンメチルシラノールシラントリオール加水分解コラーゲン、アスパラゴプシスアルマタエキス、ジメチルシランジオール・ブチレングリコール・トリエタノールアミン、ジメチルシラノール・ヒアルロン酸縮合液、サルチル酸シランジオール、メチルシラノール・乳酸縮合液、アスパラギン酸・モノヒドロキシプロリンモノメチルシラノール塩液、メチルシラノール・加水分解エラスチン縮合液、ジメチルオキソベンゾジオキザシラン等が挙げられる。好ましくはヒアルロン酸ジメチルシランジオール、乳酸モノメチルシラントリオール、マンヌロン酸メチルシラノール及びメチルシラノールトリＰＥＧ−８−グリセリルココエートのうち少なくとも１種が選択される。したがって、これらは単独で用いてもよいし、混合して用いてもよい。【００５４】
前記低分子有機ケイ素誘導体の配合量については、特に制限は無いが、後述するように、表面処理する前の粉体に対して、親水化処理剤の合計量で表して、好ましくは０．０１〜５０重量％程度、より好ましくは０．２〜４０重量％程度、更に好ましくは０．５〜３０重量％程度となるよう選択される。なお、前記低分子有機ケイ素誘導体自体の配合量については、好ましくは０〜１０重量％程度、より好ましくは０〜５重量％程度が選択される。１０重量％を超えて配合してもそれ以上の効果は期待できない。【００５５】
本発明に適用される上述した親水化処理剤（前記水溶性ポリオキシアルキレングリコール誘導体、前記水溶性カチオンポリマー、及び前記低分子有機ケイ素誘導体）が、シリコーン樹脂及び／又は有機粉体からなる粉体の粒子表面へ吸着及び被覆することにより、前記表面処理される粉体が本来有している吸水特性（吸水量）や吸油特性（吸油量）を変化せしめ、従来の粉体では解決できなかった肌のかさつきや、肌への付着性の改善による化粧くずれの抑制効果と共に、従来にない新規な官能特性（長期連用による肌の弾性、はり等）と水系での長期経時での安定な易再分散性と化粧料（組成物）の長期経時安定性を達成するものである。また、前記親水化処理剤の被覆膜は、酸性及びアルカリ条件、具体的にはｐＨ３〜１３であっても溶解せず、前記粉体粒子表面上に強固に固着する。【００５６】
前記親水化処理剤の量は、表面処理される粉体の各粒子形状や平均粒子径により選択すればよく、特に限定されないが、表面処理する前の粉体に対して、親水化処理剤の合計量で表して、好ましくは０．０１〜５０重量％程度、より好ましくは０．２〜４０重量％程度、更に好ましくは０．５〜３０重量％程度が選択される。【００５７】
本発明においては、前記の本発明において使用する表面処理される前の粉体に対する表面処理（被覆）を、前記水溶性ポリオキシアルキレングリコール誘導体を単独で、或いはこれに水溶性カチオンポリマー、又は水溶性カチオンポリマー及び低分子有機ケイ素誘導体を更に含有させて（併用して）行うことができる。なお、前記水溶性ポリオキシアルキレングリコール誘導体と水溶性カチオンポリマーとを併用して表面処理を行う場合には、前記水溶性ポリオキシアルキレングリコール誘導体及び前記水溶性カチオンポリマーで同時に表面処理することもでき、前記ポリオキシアルキレングリコール誘導体、及び前記水溶性カチオンポリマーの何れか一方の親水化処理剤で最初に表面処理して、更に他方の親水化処理剤を表面処理することもできる。また、前記水溶性ポリオキシアルキレングリコール誘導体と前記水溶性カチオンポリマーと前記低分子有機ケイ素誘導体とを併用して行う場合には、前記水溶性ポリオキシアルキレングリコール誘導体及び前記水溶性カチオンポリマー及び前記低分子有機ケイ素誘導体を混合して同時に表面処理することもできるし、前記水溶性ポリオキシアルキレングリコール誘導体、前記水溶性カチオンポリマー及び前記低分子有機ケイ素誘導体の何れか１種以上で最初に表面処理して、次に残りの親水化処理剤のうち何れか１種以上で表面処理し、更に残りの親水化処理剤で表面処理することもできる。【００５８】
前記親水化処理剤で表面処理（親水化処理）するには当該親水化処理剤で前記表面処理される前の粉体の粒子表面を直接処理して、親水化処理をする。この処理については、水系分散媒、具体的には水及び／又は水溶性溶媒に、例えば、水溶性ポリオキシアルキレングリコール誘導体や、水溶性カチオンポリマー、低分子有機ケイ素誘導体と前記表面処理される前の粉体の粒子とを添加して混合することにより実施することができ、これらを乾燥して得ることができる。また、必要に応じて、水洗、濾過を繰返し、夾雑物を除去した後、乾燥、粉砕の工程が採用される。これらの処理工程そのものは従来既知の方法が採用できる。【００５９】
前記表面処理方法においては、前記表面処理される前の粉体と、水及び／又は水溶性溶媒並びに親水化処理剤の混合液量を調整し、ペンデュラー状態では乾式混合又は混練法、ペンデュラー状態からキャピラリー状態では混練法、スラリー状態ではスラリー法で行うことができる。【００６０】
ここで、粉体と液体の混合物の形態は、粉体工学用語辞典（日刊工業新聞社、昭和５６年発行）等の文献に記載されている。これを表１に要約する。例えば、最稠密に充填された略球形で略等径の粒子群に水が加わるとき、最初水の少ない間は水は粒子の接触点を中心として環状に付着して不連続に存在するが（ペンデュラー （ｐｅｎｄｕｌａｒ）状態）、水の量が増すと水環は大きさを増してゆき、ついには環相互の連繋ができて、水（液相）も粒子（固相）、空気（気相）とともに連続構造を持つようになり（ファニキュラー （ｆｕｎｉｃｕｌａｒ）Ｉ状態）、さらに水の量が増すと液相は粒子の接点を含む面で閉じて空気の相は不連続となり（ファニキュラー II状態）、さらに水の量が多いと独立泡状の空気はしだいにその大きさが減少して、ついには容積０となって固液２相のみが連続構造をとるようになる（キャピラリー（ｃａｐｉｌｌａｒｙ）状態）。そして、ファニキュラー II状態からキャピラリー状態に移行する含水量を塑性限界、キャピラリー状態からスラリー状態に移行する含水量を液性限界という。混合物がどの領域の形態であるかの確認はルーペ等により行うことができる。【００６１】
【表１】
0005155658.tif 000003
【００６２】
本出願人により出願されている、顔料粉体を低分子有機ケイ素誘導体、又は低分子有機ケイ素誘導体及び水溶性カチオンポリマーで表面処理（被覆）する際には、スラリー法を用いて製造を行っていた（特願２００４−０２１６５９号及び特願２００４−０５７６７４号参照）。しかし、ペンデュラーからキャピラリーの状態で混合したほうが、より一層メカノケミカル的な作用が生じるため、粉体と処理剤との間により強固な結合を生じる。したがって、本発明の表面処理粉体における製造（表面処理）においては、前記表面処理される前の粉体と、水及び／又は水溶性溶媒並びに親水化処理剤の混合液量をペンデュラーからキャピラリーの状態に調整し、乾式混合、又は混練法によって表面処理を行うことが好ましい。より一層均一に処理するためには混練法がより好ましい。【００６３】
本発明において用いることができる乾式混合又は混練装置としては、公知の又は将来開発されうる混練装置を採用することができる。例えば、ホイール型、ブレード型、及びロール型、その他の型の混練装置のうち少なくとも１種が選択されうる。前記ホイール型混練装置としては、シンプソンミックスマラー、アイリッヒミル、マルチミル、ストッツミル、ウェットパン、メランジャ等が挙げられる。前記ブレード型混練装置としては、ニーダー、加圧ニーダー、ヘリカルロータ、スクリュー押し出し機、エクストルーダー、ＫＲＣニーダー、アルティメットニーダ、パドルミキサ、リボンミキサ、ミックスマスタ、ポニーミキサ、ハイスラッジャ、ボルテックスミキサ、ナウタミキサ、万能ミキサ、サーマルミキサ、ヘンシェルミキサ、カッターミキサ、スピードミキサ、ダイノーミキサ、メカノフュージョン、ノビルタ、ナノキュラ等が挙げられる。前記ロール型混練装置としてロールミキサ、３本ロール、テーパーロール、バンバリーミキサ、ギャーコンパウンダ等が挙げられる。その他の型の装置としては、らいかい機、ＪＥＴアトマイザー、流動層、スプレードライヤ等が挙げられる。【００６４】
前記水溶性溶媒としては、水に対しすべての組成について相互溶解されうるものが選択され、１〜５の炭素原子を含む低級アルコール、例えばエタノール、イソプロパノール、２〜８の炭素原子を含むグリコール、例えばエチレングリコール、プロピレングリコール、１，３−ブチレングリコール、及びジプロピレングリコール、Ｃ３及びＣ４ケトン及びＣ２〜Ｃ４のアルデヒドが挙げられる。これらは、一種のみで用いてもよく、あるいは二種以上混合して用いても良い。これらの中でも、メタノール、エタノール、プロパノール、及びイソプロパノール等の低級アルコールは、より強固な親水化被覆膜を形成することができるので好ましい。【００６５】
前記アルコールは、前記親水化処理剤と同時に添加してもよい。また、前記アルコールを最初に添加してから前記親水化処理剤を添加してもよく、前記親水化処理剤を添加してから前記アルコールを添加して表面処理してもよい。【００６６】
本発明の表面処理粉体の製造において、表面処理される前の粉体を、前記親水化処理剤で、混練によって被覆する際には、適当なアルカリを添加して行うことが、より強固な親水化被覆膜を形成することから、好ましい。前記アルカリについては特に制限は無く、例えば、水酸化ナトリウム、水酸化カリウム、水酸化カルシウム、水酸化マグネシウム、アンモニア、アンモニア水、トリエタノールアミン、ジメチルアミン、ジエチルアミン、トリメチルアミン、トリエチルアミン、トリイソプロパノールアミン、リン酸三ナトリウム、リン酸水素二ナトリウム、リン酸水素二カリウム、モノエタノールアミン、ジエタノールアミン、ジイソプロパノールアミン、ポリエタノールアミン等のアルカリ 金属水酸化物、アルカリ 土類金属水酸化物、第１級、第２級若しくは第３級のアルキルアミン、又は第１級、第２級若しくは第３級のアルカノールアミン等のアルカリ、更にアルカリ性を示す緩衝液等のうち少なくとも１種が選択される。これらは単独で用いてもよいし、混合して用いてもよい。【００６７】
前記アルカリの添加量については特に制限は無いが、好ましくは０．０１〜１０重量％程度が選択される。アルカリの添加量が０．０１重量％より少ないとこれを添加した効果が得られない。一方、１０重量％を超えて添加するとアルカリが表面処理粉体上に残留するため、残留したアルカリを洗浄する工程が必要になる。また、粉体によってはアルカリによって変性してしまう恐れがあるからである。【００６８】
前記アルカリは、前記親水化処理剤と同時に添加しても、表面処理剤を添加する前に添加しても、また、表面処理剤を添加した後に添加しても良い。【００６９】
本発明の表面処理粉体の製造において、前記表面処理される前の粉体を、前記親水化処理剤で、混練によって被覆する場合には、混練している間及び／又は混練した後に加熱処理をすることが、更に強固な親水化被覆膜を形成することから、好ましい。前記加熱処理の温度については、特に制限は無いが、例えば、５０〜１６０℃程度の範囲が選択され、好ましくは６０〜１５０℃程度の範囲、より好ましくは７０〜１３０℃程度の範囲が選択される。加熱処理温度が５０℃未満であると加熱処理の効果を得ることができない。一方、１６０℃を超える温度に加熱すると、親水化処理剤が分解する等、安定に存在することができなくなるため、加熱処理した後の被覆膜は強固になるものの目的とする親水性や分散性を得ることができない。なお、混練後に加熱処理をすることが粉体の取り出し等の取扱い性から好ましい。【００７０】
本発明の表面処理粉体の製造において、前記アルカリ及び前記アルコールについては、これらを別々に入れてもよいし、前記アルカリ及び前記アルコールを共に入れても良い。その際、前記親水化処理剤と同時に添加してもよいし、前記アルカリ及び／又は前記アルコールを最初に添加してから前記親水化処理剤で表面処理してもよい。また、前記親水化処理剤を添加してから前記アルカリ及び／又は前記アルコールを添加して表面処理することもできる。【００７１】
更に前記アルカリ及び／又は前記アルコールを入れた状態で加熱処理しても良いし、加熱した状態で、前記アルカリ及び／又は前記アルコールを入れても良い。その際、前記親水化処理剤と同時に添加してもよいし、前記アルカリ及び／又は前記アルコールを最初に添加してから前記親水化処理剤で表面処理してもよい。また、前記親水化処理剤を添加してから前記アルカリ及び／又は前記アルコールを添加して表面処理することもできる。【００７２】
本発明の表面処理粉体の製造においては、前記表面処理される粉体を前記親水化処理剤で、被覆する際に、前記親水化処理剤がゲル化反応することにより、前記表面処理される粉体表面上に被覆膜が形成される。このとき、ゲル化反応に関与しなかった前記親水化処理剤が残るときがある。また、添加剤として加えた前記アルカリや前記アルコールも粉体表面に残ることがある。このような場合には、表面処理した後に、水洗等してこれらの未反応物質を取り除いても良い。【００７３】
（本発明の分散体）
本発明の分散体は、本発明の表面処理粉体を含有するものである。前記表面処理粉体は、水等の水系分散媒に、特に酸性及びアルカリ条件（具体的にはｐＨ３〜１３）の場合であっても、均一に、しかも経時で安定に分散する。したがって、本発明の分散体は、特に化粧料用の分散体として、分散性、貯蔵安定性、使用適性に非常に優れている。そのため、粉体粒子の分散状態によって大きく変わる粉体の機能、例えば、皮膚への付着力（付着性）、感触（使用感）、光沢、透明性等を飛躍的に向上させることができる。【００７４】
本発明の分散体においては、水系分散媒に対して前記表面処理粉体を１種又は２種以上使用することができ、このような分散体も当然本発明の分散体に含まれる。【００７５】
本発明の分散体はできるだけ単純な組成のものが好ましいが、表面処理粉体の含有量については特に制限はなく任意の割合で配合することができる。なお、前記表面処理粉体の好ましい含有量は０．１〜９５重量％であり、特に好ましい含有量は０．１〜９０重量％である。また、このような分散体 を化粧料に配合する場合において、上記表面処理粉体と水系分散媒又は非水系分散媒、必要な場合にはその他の成分とを直接混合して化粧料を製造しても良く、あるいは、あらかじめ上記表面処理粉体と水系分散媒又は非水系分散媒とを混合して本発明の分散体を調製してからこれを用いて化粧料を製造しても何れの方法でも良い。【００７６】
本発明の分散体は、表面処理粉体をより分散させるため、またその分散をより安定化させるため、又は分散体の機能を第三成分との相乗効果でより向上させるため等、各種の目的で第三成分以上の他の成分を含んでも良い。このような目的で配合される成分には、各種の界面活性剤が含まれ、例えばＰＯＥラウリル硫酸トリエタノールアミン等のアルキルエーテル硫酸エステル塩、ドデシルベンゼンスルホン酸ナトリウム等のアルキルベンゼンスルホン酸塩、ラウリル硫酸ナトリウム、ラウリル硫酸カリウム等の高級アルキル硫酸エステル塩、Ｎ−アシルサルコシン酸、Ｎ−ミリストイル−Ｎ−メチルタウリンナトリウム等の高級脂肪酸アミドスルホン酸塩、硬化ヤシ油脂肪酸グリセリン硫酸ナトリウム等の高級脂肪酸エステル硫酸エステル塩、高級脂肪酸エステルスルホン酸塩、高級脂肪酸アルキロールアミド硫酸エステル塩、脂肪酸セッケン、スルホコハク酸塩、二級アルコール硫酸エステル塩、ＰＯＥアルキルエーテルカルボン酸、ＰＯＥアルキルアリルエーテルカルボン酸塩、α−オレフィンスルホン酸塩、ラウロイルモノエタノールアミドコハク酸ナトリウム、Ｎ−パルミトイルアスパラギン酸ジエタノールアミン、カゼインナトリウム等のアニオン系界面活性剤、塩化ステアリルトリメチルアンモニウム等のアルキルトリメチルアンモニウム塩、塩化ジステアリルジメチルアンモニウムジアルキルジメチルアンモニウム塩等のアルキルピリジニウム塩、アルキル四級アンモニウム塩、アルキルアミン塩、アルキルジメチルベンジルアンモニウム塩、アルキルイソキノリニウム塩、ジアルキルモリホニウム塩、ＰＯＥアルキルアミン、ポリアミン脂肪酸誘導体、アミルアルコール脂肪酸誘導体、塩化ベンザルコニウム、塩化ベンゼトニウム等のカチオン系界面活性剤、２−ココイル−２−イミタゾリニウムヒドロキサイド−１−カルボキシエチロキシ２ナトリウム塩等のイミダゾリン系両性界面活性剤、アルキルベタイン、アミドベタイン、ラウリルジメチルアミノ酢酸ベタイン等のベタイン系両性界面活性剤、セスキオレイン酸グリセリン、モノステアリン酸グリセリン等のグリセリン脂肪酸エステル、ポリリシノール酸ヘキサグリセリル、モノステアリン酸ジグリセリル、デカオレイン酸デカグリセリル等のポリグリセリン脂肪酸エステル、ソルビタンモノオレート、ソルビタンセスキオレエート等のソルビタン脂肪酸エステル、モノステアリン酸プロピレングリコール等のプロピレングリコール脂肪酸エステル、ＰＯＥソルビタンモノオレエート等のＰＯＥソルビタン脂肪酸エステル、ＰＯＥグリセリントリイソステアレート等のＰＯＥグリセリン脂肪酸エステル、ＰＯＥモノオレート、ＰＯＥジステアレート等のＰＯＥ脂肪酸エステル、ＰＯＥラウリルエーテル、ＰＯＥステアリルエーテル等のＰＯＥアルキルエーテル、ＰＯＥ・ＰＯＰ水添ラノリン等のＰＯＥ・ＰＯＰアルキルエーテル、硬化ひまし油誘導体、グリセリンアルキルエーテル、アルカノールアミド、ショ糖脂肪酸エステル、デキストリン脂肪酸エステル、イヌリン脂肪酸エステル、ヒドロキシステアリン酸等のノニオン系界面活性剤、その他レシチン等のリン脂質類、トレハロースリピド等の糖脂質類、パーフルオロアルキルリン酸塩、パーフルオ���アルキルスルホン酸塩、パーフルオロアルキルカルボン酸塩等のフッ素系界面活性剤等を挙げることができる。【００７７】
更に、本発明の分散体は、本発明の効果を害しない範囲で従来から使用される水溶性物質を一部配合して分散体とすることもできる。【００７８】
前記水溶性物質としては、メタノール、エタノール、プロピルアルコール等のアルコール類、塩化ナトリウム，塩化マグネシウム，硫酸マグネシウム，塩化カリウム，臭化マグネシウム及びこれらの含水塩並びに混合物、ニガリ等の無機塩類、アラニン、グリシン、ピロリドンカルボン酸等のアミノ酸及びその塩、加水分解コラーゲン、加水分解エラスチン、加水分解フィブロイン、加水分解セリシン等の可溶化ペプチド、乳酸，クエン酸等の２−ヒドロキシ酸及びその塩並びに誘導体、尿素、プロピレングリコール、ジプロピレングリコール、１，３−ブチレングリコール、１，２−ペンタンジオール等の二価アルコール、グリセリン、ジグリセリン、トリグリセリン等のポリグリセリン、グルコース、ショ糖等の糖類、ソルビトール、マルチトール等の糖アルコール、ヒアルロン酸、コンドロイチン硫酸等のムコ多糖類、カルボキシビニルポリマー、ヒドロキシエチルセルロース、キサンタンガム等の水溶性高分子、パラアミノ安息香酸、パラメトキシ桂皮酸、２−ヒドロキシ−４−メトキシベンゾフェノン−５−スルホン酸ナトリウム、ジヒドロキシジメトキシベンゾフェノンスルホン酸ナトリウム等の水溶性紫外線吸収剤、チアミン及びその誘導体（ビタミンＢ１）、リボフラビン（ビタミンＢ２）、ピリドキシン及びその誘導体（ビタミンＢ６）、アスコルビン酸及びその誘導体（ビタミンＣ）、パントテン酸及びその誘導体等の水溶性ビタミン類、グリチルリチン酸ジカリウム，グアイアズレンスルホン酸ナトリウム等の水溶性抗炎症剤、タンニン酸等の水溶性収斂剤、胎盤抽出物、脾臓抽出物等の動物抽出物、各種植物抽出物、酵母抽出物、海藻抽出物等が挙げられる。【００７９】
本発明で使用する表面処理粉体を分散媒に分散させる方法は、公知の方法を採用すればよく特に限定されない。例えば、ニーダー、ヘンシル、ロール、エクストルーダー等の混合機、プロペラミキサー、ハイスピードミキサー、ディゾルバー、ディスパー、ホモジナイザー、アルテマイザー、湿式ジェットミル、コロイドミル、マスコロイダー、ビーズミル、サンドミル、バスケットミル、超高圧ホモジナイザー等の湿式混合分散機を使用して油性分散体を製造することができる。【００８０】
本発明では、前記記載した本発明の表面処理粉体を、所定の方法を使用することにより非水系の分散媒に分散させて、非水系の分散体としてもよい。例えば、本発明の表面処理粉体の製造における水洗、濾過洗浄等の洗浄を行わないか又は行ってもその程度が低い場合には、表面処理粉体の表面上に残った余剰の（ゲル化反応に関与しなかった）親水化処理剤が分散剤（界面活性剤）として働くため、本発明の表面処理粉体が非水系の分散媒に均一に分散されうる。また、本発明の表面処理粉体を、前記界面活性剤等を使用して、非水系の分散媒に均一に分散させることもできる。前記非水系の分散媒としては、室温で液体のものが用いられる。具体的には流動パラフィン、スクワラン等の炭化水素；トリ（カプリル・カプリン酸）グリセリル、トリ２-エチルヘキサン酸グリセリル等の多価アルコール脂肪酸エステル類；イソステアリン酸、オレイン酸、リノール酸、リノレイン酸等の脂肪酸類；イソステアリルアルコール、ミリスチルアルコール、ラウリルアルコール等の高級アルコール類；環状又は鎖状のジメチルポリシロキサン、メチルフェニルポリシロキサン等のシリコーン油類；２−エチルヘキサン酸セチル、パルミチン酸オクチル、イソオクタン酸セチル、ピバリン酸２−オクチルドデシル、１６−メチルヘプタデカン酸２-ヘキシルデシル、テトラデカン酸２−オクチルドデシル、cis-12-オクタデカジェン酸エチル、１６−メチルヘプタデカン酸フィトステリル、cis-12-オクタデカジェン酸イソプロピル等のエステル油類；アボガド油、オリーブ油、ヒマワリ油、へーゲルナッツ油、ローズヒップ油、ククイナッツ油、ホホバ油、マカデミアナッツ油、ヤシ油、杏仁油等の植物油等が挙げられる。前記非水系の分散媒は、１種又は２種以上を任意に組み合わせて使用することもできる。このような本発明の表面処理粉体を含む非水系の分散体（本発明の表面処理粉体を非水系の分散媒に分散させて得られた分散体）が、水系の分散媒と混合され、撹拌された場合には、当該非水系の分散体に含まれていた本発明の表面処理粉体は水系の分散媒へ移動する。【００８１】
（本発明の化粧料）
本発明の化粧料は、前記記載の表面処理粉体、又は前記記載の分散体を含有する化粧料である。即ち、当該表面処理粉体は、前記記載のように調製することができ、また、当該分散体は、前記記載のように調製することができる。【００８２】
本発明の化粧料の剤型については特に限定は無い。化粧料の剤型として、例えば、水性製品、乳化製品、油性製品、粉末製品、エアゾール製品、固体製品、及び錠剤製品の何れかを選択することができる。また、これらは、アルカリ性の剤型であってもよい。具体的には、石鹸、ボディシャンプー、洗い粉、洗顔クリーム、クレンジングクリーム等の洗浄用化粧品、化粧水、アフターシェービングローション、オーデコロン、プレシェービングローション、ハンドローション、日焼けローション、日焼け止めローション、カーマインローション、アクネローション、デオドラントローション、シェークローション、アフターシェービングクリーム、コールドクリーム、シェービングクリーム、ボディジェル、マッサージジェル、乳液、美容液、バニシングクリーム、ハンドクリーム、日焼けクリーム、日焼け止めクリーム、パック等の基礎化粧品、化粧下地、パウダーファンデーション、プレストパウダー、クリーム状ファンデーション、リキッドファンデーション、固形ファンデーション、クリーム白粉、固形白粉、粉白粉、タルカムパウダー、練白粉、ベビーパウダー、ボディーパウダー、水白粉、口紅、ほほ紅、リップクリーム、リップライナー、アイクリーム、アイシャドー、アイライナー、マスカラ、まゆずみ、ネイルエナメル、ネイルカラー、ネイルポリッシュ、ネイルクリーム等の仕上げ化粧品、髪洗い粉、シャンプー、ドライシャンプー、髪油、すき油、ヘアクリーム、ヘアーリンス、コンディショナー、育毛剤、養毛剤、脱毛剤、染毛剤、ヘアブリーチ、ヘアマスカラ、ヘアカラー、ヘアトニック、セット剤、チック、びんつけ油、ヘアスプレー、ヘアリキッド、ヘアムース、ヘアスタイリングジェル、パーマ用剤、ポマード、整髪料、ヘアスタイリングゲル等の頭皮、毛髪用化粧料、デオドラントクリーム、デオドラント石鹸、軟膏剤、エアゾール等のデオドラント化粧料、粉歯磨、練歯磨、水歯磨等の歯磨き、バスオイル、バスソルト等の浴用剤、芳香石鹸、トイレット用消臭剤、香油、オーデコロン、香水等の芳香製品等が例示される。なお、本発明の化粧料の具体的な剤型として、特にヘアマスカラ、ゼリー状パック、ゲル状ファンデーション、カーマインローション、プレシェーブローション、パウダーファンデーション、口紅、シャンプー、石鹸、水中油（Ｏ／Ｗ）リキッドファンデーション、水性ネイルエナメル又は乳液が選択される。【００８３】
本発明における前記記載の表面処理粉体は、従来、シリコーン樹脂や有機粉体の持っているスベリ、感触、のび及び透明感、耐衝撃性などの特徴を損なわず、親水性が付与された状態にある。したがって、易再分散性や、経時での長期分散安定性、しっとり感、塗布時のつき、のび及び透明感に優れ、耐衝撃性の高い化粧料が得られる。具体的には、剤型として、ゼリー状パックを選択した場合にはのびの効果においても優れ、ゲル状ファンデーションを選択した場合には肌への密着性に優れ、化粧もちの効果においても優れ、カーマインローションを選択した場合にはのびがよく、肌へのしっとり感を与えると共にさっぱり感を与える。また、乳液を選択した場合にはのび、肌へのなじみ（肌への吸収感）がよく、肌のはり、及び弾性の効果においても優れ、くすみを改善し、肌の透明感に優れている。【００８４】
本発明において、化粧料の処方については特に困難は無く、従来から使用されている技術、特に、表面処理粉体や分散体を化粧料に使用する技術（例えば、乳化等）に基づいて、目的とした化粧料を得ることができる。【００８５】
本発明の表面処理粉体を化粧料（化粧料用組成物）に配合する場合において、その配合量は特に限定されないが、化粧料全組成中に、好ましくは０．１〜９９重量％程度、更に好ましくは０．１〜９５重量％程度である。また、本発明の分散体を化粧料に配合する場合においても、その配合量は特に限定されない。【００８６】
本発明の化粧料には、更に、本発明の目的及び効果（分散性及び長期分散安定性等）を阻害しない範囲で通常の化粧料等に用いられる他の成分、例えば、紫外線吸収剤、液体油脂、固体油脂、液体又は固体の油脂、ロウ類、エステル油、炭化水素油、シリコーン、低級アルコール、ステロール、保湿剤、金属イオン封鎖剤、中和剤、ｐＨ調整剤、酸化防止剤、抗菌剤、各種の抽出液、薬剤等を適宜配合することができる。【００８７】
前記紫外線吸収剤として、例えば、オクチルシンナメート、エチル−４−イソプロピルシンナメート、メチル−２，５−ジイソプロピルシンナメート、エチル−２，４−ジイソプロピルシンナメート、メチル−２，４−ジイソプロピルシンナメート、プロピル−ｐ−メトキシシンナメート、イソプロピル−ｐ−メトキシシンナメート、イソアミル−ｐ−メトキシシンナメート、オクチル−ｐ−メトキシシンナメート、２−エトキシエチル−ｐ−メトキシシンナメート、シクロへキシル−ｐ−メトキシシンナメート、エチル−α−シアノ−β−フェニルシンナメート、２−エチルヘキシル−α−シアノ−β−フェニルシンナメート、エチルヘキシルメトキシシンナメート、グリセリルモノ−２−エチルヘキサノイルージパラメトキシシンナメート等の桂皮酸系紫外線吸収剤；２，４−ジヒドロキシベンゾフェノン、２，２’−ジヒドロキシ−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−メトキシベンゾフェノン、２−ヒドロキシ−４−メトキシ−４’−メチルベンゾフェノン、２−ヒドロキシ−４−メトキシベンゾフェノン−５−スルホン酸塩、フェニルベンズイミダゾールスルホン酸Ｎａ、４−フェニルベンゾフェノン、２−エチルヘキシル−４’−フェニル−ベンゾフェノン−２−カルボキシレート、２−ヒドロキシ−４−ｎ−オクトキシベンゾフェノン、４−ヒドロキシ−３−カルボキシベンゾフェノン等のベンゾフェノン系紫外線吸収剤；ＰＡＢＡモノグリセリンエステル、エチルヘキシルジメチルＰＡＢＡ、Ｎ，Ｎ−ジプロポキシＰＡＢＡエチルエステル、Ｎ，Ｎ−ジエトキシＰＡＢＡエチルエステル、Ｎ，Ｎ−ジメチルＰＡＢＡエチルエステル、Ｎ，Ｎ−ジメチルＰＡＢＡブチルエステル、Ｎ，Ｎ−ジメチルＰＡＢＡメチルエステル等のパラアミノ安息香酸系紫外線吸収剤；アミノサリシレート、エチルヘキシルサリシレート、メンチルサリシレート、ホモメンチルサリシレート、オクチルサリシレート、フェニルサリシレート、ベンジルサリシレート、ｐ−イソプロパノールフェニルサリシレート等のサリチル酸系紫外線吸収剤；アントラニル酸メチル等のアントラニル酸系紫外線吸収剤；及び、３−（４’−メチルベンジリデン）−ｄ−カンファ−、３−ベンジリデン−ｄ、１−カンファー、ウロカニン酸、ウロカニン酸エチルエステル、オクチルトリアゾン、２−フェニル−５−メチルベンゾキサゾール、２−（２’−ヒドロキシ−５’メチルフェニル）ベンゾトリアゾール、ビスエチルヘキシルオキシフェノールメトキシフェニルトリアジン、４−メトキシ−４’−ｔ−ブチルジベンゾイルメタン、オクトクリレン、メチレンビスベンゾトリアゾリルテトラメチルブチルフェノール、ホモサレート等の紫外線吸収剤等が挙げられる。なお、これらの紫外線吸収剤の配合量については、特に制限は無いが、少量の配合量で高い紫外線防止（防護）効果が得られる。【００８８】
前記液体油脂として、例えば、アマニ油、ククイ油、ツバキ油、マカデミアナッツ油、トウモロコシ油、ミンク油、オリーブ油、アボガド油、サザンカ油、ヒマシ油、サフラワー油、キョウニン油、シナモン油、ホホバ油、ブドウ油、ヒマワリ油、アルモンド油、ナタネ油、ゴマ油、小麦胚芽油、米胚芽油、米ヌカ油、綿実油、大豆油、落花生油、茶実油、月見草油、卵黄油、牛脚脂、肝油、トリグリセリン、トリオクタン酸グリセリン、トリイソパルミチン酸グリセリン等が挙げられる。【００８９】
前記固体油脂として、例えば、カカオ脂、牛脂、羊脂、豚脂、馬脂、硬化油、硬化ヒマシ油、モクロウ、シアバター等が挙げられる。【００９０】
前記液体又は固体の油脂として、例えば、ヤシ油、パーム油、パーム核油等が挙げられる。【００９１】
前記ロウ類として、例えば、ミツロウ、キャンデリラロウ、綿ロウ、カルナウバロウ、ベイベリーロウ、イボタロウ、鯨ロウ、モンタンロウ、ヌカロウ、ラノリン、還元ラノリン、硬質ラノリン、カポックロウ、サトウキビロウ、ホホバロウ、セラックロウ等が挙げられる。【００９２】
前記エステル油として、オクタン酸セチル等のオクタン酸エステル、トリ−２−エチルヘキサエン酸グリセリン、テトラ−２−エチルヘキサン酸ペンタエリスリット等のイソオクタン酸エステル、ラウリン酸へキシル等のラウリン酸エステル、ミリスチン酸イソプロピル、ミリスチン酸オクチルドデシル等のミリスチン酸エステル、パルミチン酸オクチル等のパルミチン酸エステル、ステアリン酸イソセチル等のステアリン酸エステル、イソステアリン酸イソプロピル等のイソステアリン酸エステル、イソパルミチン酸オクチル等のイソパルミチン酸エステル、オレイン酸オクチルドデシル等のオレイン酸エステル、アジピン酸ジイソプロピル等のアジピン酸ジエステル、セバシン酸ジエチル等のセバシン酸ジエステル、リンゴ酸ジイソステアリル等が挙げられる。【００９３】
前記炭化水素油として、流動パラフィン、オゾケライト、スクワラン、スクワレン、プリスタン、パラフィン、イソパラフイン、セレシン、ワセリン、マイクロクリスタリンワックス等が挙げられる。【００９４】
前記シリコーンとしては、ジメチルポリシロキサン、メチルフェニルポリシロキサン、メチルハイドロジェンポリシロキサン等の鎖状シリコーン、オクタメチルシクロテトラシロキサン、デカメチルシクロペンタシロキサン、ドデカメチルシクロヘキサシロキサン等の環状シリコーン等が挙げられる。【００９５】
前記低級アルコールとしては、メタノール、エタノール、プロパノール、イソプロパノール等が挙げられる。【００９６】
前記ステロールとしては、コレステロール、シトステロール、フィトステロール、ラノステロール等が挙げられる。【００９７】
前記保湿剤としては、１，２−ペンタンジオール、１，２−へキサンジオール、１，２−ヘプタンジオール、ポリエチレングリコール、プロピレングリコール、ジプロピレングリコール、１，３−ブチレングリコール、ヘキシレングリコール、グリセリン、ジグリセリン、ソルビトール等が挙げられる。【００９８】
前記金属イオン封鎖剤としては、アラニン、エデト酸ナトリウム塩、ポリリン酸ナトリウム、メタリン酸ナトリウム、リン酸等が挙げられる。【００９９】
前記中和剤としては、２−アミノ−２−メチル−１−プロパノール、２−アミノ−２−メチル−１，３−プロパンジオール、水酸化カリウム、水酸化ナトリウム、Ｌ−アルギニン、Ｌ−リジン等のアミノ酸類、トリエタノールアミン、炭酸ナトリウム等が挙げられる。【０１００】
前記ｐＨ調整剤としては、乳酸、クエン酸、グリコール酸、コハク酸、酒石酸、ｄｌ−リンゴ酸、炭酸カリウム、炭酸水素ナトリウム、炭酸水素アンモニウム等が挙げられる。【０１０１】
前記酸化防止剤としては、アスコルビン酸、α−トコフェロール、ジブチルヒドロキシトルエン、ブチルヒドロキシアニソール等が挙げられる。【０１０２】
前記抗菌剤としては、安息香酸、サリチル酸、石炭酸、ソルビン酸、パラオキシ安息香酸エステル、パラクロルメタクレゾール、ヘキサクロロフェン、塩化ベンザルコニウム、塩化クロルヘキシジン、トリクロロカルバニド、感光色素、フェノキシエタノール等が挙げられる。【０１０３】
前記各種の抽出液としては、ドクダミエキス、オウバクエキス、メリロートエキス、オドリコソウエキス、カンゾウエキス、シャクヤクエキス、サボンソウエキス、ヘチマエキス、キナエキス、ユキノシタエキス、クララエキス、コウホネエキス、ウイキョウエキス、サクラソウエキス、バラエキス、ジオウエキス、レモンエキス、シコンエキス、アロエエキス、ショウブ根エキス、ユーカリエキス、スギナエキス、セージエキス、タイムエキス、茶エキス、海藻エキス、キューカンバーエキス、チョウジエキス、キイチゴエキス、メリッサエキス、ニンジンエキス、カロットエキス、マロニエエキス、モモエキス、桃葉エキス、クワエキス、ヤグリマギクエキス、ハマメリス抽出液、プラセンタエキス、胸線抽出物、シルク抽出液等が挙げられる。【０１０４】
前記薬剤としては、ビタミンＡ油、レチノール、パルミチン酸レチノール、イノシット、塩酸ピリドキシン、ニコチン酸ベンジル、ニコチン酸アミド、ニコチン酸ＤＬ−α−トコフェロール、アスコルビン酸リン酸マグネシウム、ビタミンＤ２（エルゴカシフェロール）、ｄｌ−α−トコフェロール、ｄｌ−トコフェロール、２−Ｌ−アスコルビン酸ジエステルカリウム、酢酸ｄｌ−α−トコフェロール、パントテン酸、ビオチン等のビタミン類、エストラジオール、エチニルエストラジオール等のホルモン、アルギニン、アスパラギン酸、シスチン、システイン、メチオニン、セリン、ロイシン、トリプトファン等のアミノ酸、アラントイン、グリチルレチン酸、アズレン等の抗炎症剤、アルブチン等の美白剤、酸化亜鉛、タンニン酸等の収斂剤、Ｌ−メントール、カンフル等の清涼剤やイオウ、塩化リゾチーム、塩化ピリドキシン、γ−オリザノール等が挙げられる。なお、前記薬剤については、遊離の状態で使用することができる他、造塩可能なものは酸又は塩基の塩の型で、また、カルボン酸基を有するものはそのエステルの型で使用することができる。【０１０５】
更に、本発明の化粧料には、必要に応じて適当な香料、色素等を、本発明の目的及び効果（分散性及び長期分散安定性等）を阻害しない範囲で適宜配合することができる。【０１０６】
（化粧料以外の用途）
前記記載の表面処理粉体（本発明の表面処理粉体）、及び前記記載の分散体（本発明の分散体）については、化粧料のみならずプラスチックフィルム、プラスチックスポンジ等のプラスチック製品の添加剤、インク、つや消し塗料、トナー（磁性粉）、合成樹脂、ゴム、シリコーン、化学繊維、包装材料、電子材料、液晶関連材料、顔料やセラミックスの分散助剤、固結防止剤、光学拡散剤、情報記録紙のブロッキング防止剤やスリップ防止剤等の各種分野で広く使用される分散体（分散組成物）にも適用可能である。特に、他の分野で、化粧料に使用可能な粉体を使用し、同様に分散体を必要とする場合には、上記化粧料用に説明した表面処理粉体及び分散体が当該他の分野でも同様に採用可能である。
【実施例】
【０１０７】
以下に実施例を挙げて本発明をより詳細に説明するが、本発明はこれらにより限定されるものではない。なお、製造例１は、表面処理剤として水溶性カチオンポリマーを用いていない参考製造例であり、得られた親水化処理ナイロンは参考例である。
【０１０８】
［製造例１］  親水化処理ナイロンの製造
ナイロン（商品名：ナイロンＳＰ−５００、東レ（株）製）５０ｇを２５Ｌのヘンシェルミキサに入れた。ヘンシェルミキサで撹拌しているところに、ＰＥＧ−１２−ラウリン酸グリセリルを１００ｇゆっくり投入し、そのまま１０分間撹拌した。得られた粉体を取り出し、乾燥、粉砕して、目的とする表面が親水化処理されたナイロンを得た。【０１０９】
［製造例２］  親水化処理ポリスチレンの製造
ポリスチレン（商品名：ＧＳ−０６０５、ガンツ化成（株）製）５０ｇを１００ｃｃのニーダーに入れた。ニーダーで撹拌しているところに、ＰＥＧ−１２−ラウリン酸グリセリル５ｇと水１０ｇの混合物をゆっくり投入し、そのまま１０分間撹拌した。更に、塩化ｏ−［２−ヒドロキシ−３−（トリメチルアンモニオ）プロピル］グァーガムを５ｇゆっくり投入し、１０分間撹拌した。得られた粉体を取り出し、水洗、濾過洗浄を行った。その後、得られた混合物を乾燥した後、粉砕して、目的とする表面が親水化処理されたポリスチレンを得た。【０１１０】
［製造例３］  親水化処理ＰＭＭＡの製造
ＰＭＭＡ（商品名：ＧＭＸ−０６１５、ガンツ化成（株）製）２０００ｇを２５Ｌのヘンシェルミキサに入れた。ヘンシェルミキサで撹拌しているところに、オレイン酸ポリプロピレングリコール−２６  １００ｇと乳酸モノメチルシラントリオール２ｇの混合物をゆっくり投入し、そのまま１０分間撹拌した。更に、塩化ジメチルジアリルアンモニウム・アクリルアミド共重合体を５０ｇゆっくり投入し、２０分間撹拌した。得られた粉体を取り出し、水洗、濾過洗浄を行った。その後、得られた混合物を乾燥した後、粉砕して、目的とする表面が親水化処理されたＰＭＭＡを得た。【０１１１】
［製造例４］  親水化処理ポリスチレンの製造
ポリスチレン（商品名：ＧＳ−０６０５、ガンツ化成（株）製）２０００ｇを２５Ｌのヘンシェルミキサに入れた。ヘンシェルミキサで撹拌しているところに、ＰＥＧ−１２−ラウリン酸グリセリル  ２００ｇと０．００１Ｍ  ＫＯＨ  １００ｇの混合物をゆっくり投入し、そのまま１０分間撹拌した。更に、塩化ｏ−［２−ヒドロキシ−３−（トリメチルアンモニオ）プロピル］グァーガムを２００ｇゆっくり投入し、２０分間撹拌した。得られた粉体を取り出し、水洗、濾過洗浄を行った。その後、得られた混合物を乾燥した後、粉砕して、目的とする表面が親水化処理されたポリスチレンを得た。【０１１２】
［製造例５］  親水化処理ナイロンの製造
ナイロン（商品名：ナイロン  ＳＰ−５００、東レ（株）製）２０００ｇを２５Ｌのヘンシェルミキサに入れた。ヘンシェルミキサで撹拌しているところに、オレイン酸ポリプロピレングリコール−２６  １００ｇとエタノール１０ｇの混合物をゆっくり投入し、そのまま１０分間撹拌した。更に、塩化ｏ−［２−ヒドロキシ−３−（トリメチルアンモニオ）プロピル］グァーガムを２０ｇゆっくり投入し、２０分間撹拌した。得られた粉体を取り出し、水洗、濾過洗浄を行った。その後、得られた混合物を乾燥した後、粉砕して、目的とする表面が親水化処理されたナイロンを得た。【０１１３】
［製造例６］  親水化処理シリコーン樹脂の製造
シリコーン樹脂としてポリメチルシルセスキオキサン（商品名：トスパール１４５Ａ、東芝シリコーン社製）５０ｇを１００ｃｃのニーダーに入れた。ニーダーで撹拌しているところに、ＰＥＧ−１２−ラウリン酸グリセリル５ｇと水２０ｇの混合物をゆっくり投入し、そのまま１０分間撹拌した。更に、塩化ジメチルジアリルアンモニウム・アクリルアミド共重合体０．５ｇをゆっくり投入し、１０分間撹拌した。得られた粉体を取り出し、１００℃で３時間加熱処理した後、水洗、濾過洗浄を行った。その後、得られた混合物を乾燥した後、粉砕して、目的とする表面が親水化処理されたシリコーン樹脂を得た。【０１１４】
［製造例７］  親水化処理シリコーンエラストマーパウダー（ジメチコン架橋弾性物）の製造
シリコーンエラストマーパウダー（商品名：トレフィルＥ−５０６Ｃ、東レ・ダウコーニング（株）製）５０ｇを１００ｃｃのニーダーに入れた。ニーダーで撹拌しているところに、ＰＥＧ−１２ラウリン酸グリセリル５ｇ、メチルシラノールトリＰＥＧ−８−グリセリルココエート１ｇとエタノール１０ｇの混合液をゆっくり投入し、そのまま１０分間撹拌した。更に、塩化ｏ−［２−ヒドロキシ−３−（トリメチルアンモニオ）プロピル］グァーガム５ｇと０．００１Ｍ  ＫＯＨ  １０ｇの混合液をゆっくり投入し、１０分間撹拌した。得られた粉体を取り出し、水洗、濾過洗浄を行った。その後、得られた混合物を乾燥した後、粉砕して、目的とする表面が親水化処理されたシリコーンエラストマーパウダーを得た。【０１１５】
［製造例８］  親水化処理スチレンジビニルベンゼンピンホールポリマーの製造
スチレンジビニルベンゼンピンホールポリマー（商品名：スチレンジビニルベンゼンピンホールポリマー３０１０、日本ケミカル（株）製）５０ｇを１００ｃｃのニーダーに入れた。ニーダーで撹拌しているところに、ＰＥＧ−１２ラウリン酸グリセリル５ｇと０．００１Ｍ  ＫＯＨ  １０ｇの混合液をゆっくり投入し、そのまま１０分間撹拌した。更に、塩化ｏ−［２−ヒドロキシ−３−（トリメチルアンモニオ）プロピル］グァーガムを５ｇゆっくり投入し、２０分間撹拌した。得られた粉体を取り出し、８０℃で１０時間加熱処理した後、水洗、濾過洗浄を行った。その後、得られた混合物を乾燥した後、粉砕して、目的とする表面が親水化処理されたスチレンジビニルベンゼンピンホールポリマーを得た。【０１１６】
［製造例９］  親水化処理ナイロンの製造
ナイロン（商品名：ナイロンＳＰ−５００、東レ（株）製）２０Ｋｇを１００Ｌのパドルミキサに入れた。パドルミキサで撹拌しているところに、ＰＥＧ−１２ラウリン酸グリセリル１Ｋｇ、メチルシラノールトリＰＥＧ−８−グリセリルココエート２００ｇ、エタノール１Ｋｇの混合液をゆっくり投入し、そのまま２０分間撹拌した。更に、塩化ジメチルジアリルアンモニウム・アクリルアミド共重合体を５００ｇゆっくり投入し、２０分間撹拌した。得られた粉体を取り出し、１００℃で３時間加熱処理した後、水洗、濾過洗浄を行った。その後、得られた混合物を乾燥した後、粉砕して、目的とする表面が親水化処理されたナイロンを得た。【０１１７】
［製造例１０］  親水化処理ポリエチレンパウダーの製造
ポリエチレンパウダー（商品名：フローセンＯＦ−８０、住友精化（株）製）５０ｇを１００ｃｃのニーダーに入れた。ニーダーで撹拌しているところに、ＰＥＧ−７−ヤシ脂肪酸グリセリル５ｇ、メチルシラノールトリＰＥＧ−８−グリセリルココエート２ｇ、エタノール２０ｇの混合液をゆっくり投入し、そのまま１０分間撹拌した。更に、塩化ｏ−［２−ヒドロキシ−３−（トリメチルアンモニオ）プロピル］グァーガム５ｇと０．００１Ｍ  ＫＯＨ  １０ｇの混合物をゆっくり投入し、１０分間８０℃で撹拌した。得られた粉体を取り出し、水洗、濾過洗浄を行った。その後、得られた混合物を乾燥した後、粉砕して、目的とする表面が親水化処理されたポリエチレンパウダーを得た。【０１１８】
［製造例１１］  親水化処理ラウロイルリジンの製造
ラウロイルリジン２０００ｇを２５Ｌのヘンシェルミキサに入れた。ヘンシェルミキサで撹拌しているところに、オレイン酸ポリプロピレングリコール−２６  １００ｇとエタノール１０ｇの混合物をゆっくり投入し、そのまま１０分間撹拌した。更に、塩化ｏ−［２−ヒドロキシ−３−（トリメチルアンモニオ）プロピル］グァーガムを２０ｇゆっくり投入し、２０分間撹拌した。得られた粉体を取り出し、水洗、濾過洗浄を行った。その後、得られた混合物を乾燥した後、粉砕して、目的とする表面が親水化処理されたラウロイルリジンを得た。【０１１９】
［製造比較例１］  親水化処理ナイロン樹脂の製造
精製水２００ｇに塩化ｏ−［２−ヒドロキシ−３−（トリメチルアンモニオ）プロピル］ヒドロキシエチルセルロース２．５ｇを添加し均一に溶解させた。この溶解させた溶液中に乳酸モノメチルシラントリオールの１％水溶液２００ｇとナイロンとしてナイロン（商品名：ナイロンＳＰ−５００、東レ（株）製）５７ｇとを添加し、ボールミルで１６時間処理を行った。処理後、得られたスラリーを取り出し、水洗、濾過洗浄を行った。その後、得られた混合物を乾燥した後、粉砕して、目的とする表面が親水化処理されたナイロン樹脂を得た。【０１２０】
［製造比較例２］  親水化処理ポリスチレンの製造
精製水４００ｇに塩化ｏ−［２−ヒドロキシ−３−（トリメチルアンモニオ）プロピル］ヒドロキシエチルセルロース２．０ｇを添加して均一に溶解させた。この溶解させた溶液中に乳酸モノメチルシラントリオールの１％水溶液２００ｇを添加し均一に溶解させた。そのようにして得られた溶液中にポリスチレン（商品名：ＧＳ−０６０５、ガンツ化成（株）製）７３ｇを加え６０℃で１８時間撹拌を行った。その後冷却し、得られたスラリーを取り出し、水洗、濾過洗浄を行った。その後、得られた混合物を乾燥した後、粉砕をして、目的とする表面が親水化処理されたポリスチレンを得た。【０１２１】
［製造比較例３］親水化処理ＰＭＭＡの製造
精製水２００ｇに塩化ジメチルジアリルアンモニウム・アクリルアミド共重合体２．５ｇを添加し均一に溶解させた。この溶解させた溶液中に乳酸モノメチルシラントリオールの１％水溶液２００ｇとＰＭＭＡ（商品名：ＧＭＸ−０６１５、ガンツ化成（株）製）５７ｇとを添加し、ボールミルで１６時間処理を行った。処理後、得られたスラリーを取り出し、水洗、濾過洗浄を行った。その後、得られた混合物を乾燥した後、粉砕して、目的
とする表面が親水化処理されたＰＭＭＡを得た。【０１２２】
［製造比較例４］  親水化処理シリコーン樹脂の製造
精製水２００ｇに塩化ジメチルジアリルアンモニウム・アクリルアミド共重合体２．５ｇを溶解させた。この溶解させた溶液中にメチルシラノールトリＰＥＧ−８−グリセリルココエートの１％水溶液２００ｇとシリコーン樹脂としてポリメチルシルセスキオキサン（商品名：トスパール１４５Ａ、東芝シリコーン社製）７３ｇを添加し均一に溶解させた。そのようにして得られた溶液中に５０℃に保温し１０時間撹拌を行った。その後冷却し、得られたスラリーを取り出し、水洗、濾過洗浄を行った。その後、得られた混合物を乾燥した後、粉砕して、目的とする表面が親水化処理されたシリコーン樹脂を得た。【０１２３】
［製造比較例５］  親水化処理ポリエチレンパウダーの製造
精製水２００ｇに塩化ジメチルジアリルアンモニウム・アクリルアミド共重合体２．５ｇを溶解させた。この溶解させた溶液中にメチルシラノールトリＰＥＧ−８−グリセリルココエートの１％水溶液２００ｇとポリエチレンとしてポリエチレンパウダー（商品名：フローセンＯＦ−８０、住友精化（株）製）７３ｇを添加し均一に溶解させた。そのようにして得られた溶液中に５０℃に保温し１０時間撹拌を行った。その後冷却し、得られたスラリーを取り出し、水洗、濾過洗浄を行った。その後、得られた混合物を乾燥した後、粉砕して、目的とする表面が親水化処理されたポリエチレンパウダーを得た。【０１２４】
［評価例１］
下記評価方法により各試料の評価を行った。なお、試料として、前記製造例１〜１１において得られた親水化処理（表面処理）粉体、前記製造比較例１〜５において得られた親水化処理（表面処理）粉体及び未処理の粉体（シリコーン樹脂、ＰＭＭＡ、ナイロン、ポリスチレン、シリコーンエラストマーパウダー、ポリエチレンパウダー、スチレンジビニルベンゼンピンホールポリマー及びナイロン−シリカ複合体）を用いた。【０１２５】
（評価方法）
容量５０ｍｌの透明容器に精製水３２ｇを精秤した。その中に試料１．０ｇを加え、１日４０回強力に振とうした後、静置し、その時の分散状態を評価した。また、同様な操作を繰り返し、（何回強振すると）粉体（粒子）が気液界面に集合してくるかを評価した。これらの評価結果を下記表２（ａ）、（ｂ）、（ｃ）及び（ｄ）に示す。【０１２６】
【表２（ａ）】
0005155658.tif 000004
【０１２７】
【表２（ｂ）】
0005155658.tif 000005
【０１２８】
【表２（ｃ）】
0005155658.tif 000006
【０１２９】
【表２（ｄ）】
0005155658.tif 000007
【０１３０】
（評価結果）
以上の結果、製造例１〜１１において得られた表面処理粉体は何れも１５００回以上強力に振とうしてもきれいに分散し、気液界面に粒子の集合（粒子の凝集）等の変化は全く認められなかった。この中でもアルカリ添加、アルコール添加、及び加熱処理のうち、何れか２以上の工程を行った場合では、１９００回以上の振とうでも良好であった。特に、製造比較例の中では、ポリエチレンパウダーの分散体における振とう回数が最も低く、ポリエチレンパウダーの親水化処理が最も困難と判断されたが、本願発明である製造例１０の親水化処理ポリエチレンパウダーの分散体では、アルカリ添加、アルコール添加、及び加熱処理の全ての工程を行っているため、１８８０回まで振とうしてもきれいに分散し、気液界面に粒子の集合（粒子の凝集）等の変化は全く認められなかった。一方、製造比較例１〜５において得られた表面処理粉体は何れも１０００回強力に振とうしてもきれいに分散していたが、１４００回未満の強力な振とうにより気液界面にわずかに粒子が集合していた。なお、製造例１〜１１において使用した粉体（表面未処理の粉体）では、強力に振とうしても、何れも分散しないため、分散媒である精製水は透明であった。【０１３１】
［評価例２］
下記評価方法により各試料の評価を行った。なお、試料として、前記評価例１で用いた試料のうち製造例１〜１１において得られた表面処理粉体のみを用いた。【０１３２】
（評価方法）
試料を常温２．５年間、４０℃６ヶ月、及び５０℃３ヶ月の各条件下で静置し、その時の状態を観察した。更に、観察後、透明容器を２往復振った時にきれいに再分散するか否か（易再分散性について）評価した。【０１３３】
（評価結果）
その結果、各条件で静置したものについては、何れにおいても気液界面における粒子の集合や粒子の凝集等、異常のある変化はまったく認められなかった。また、易再分散性についての評価でも、きれいに再分散し、かつ、静置後、気液界面に粒子が集合する等の（異常のある）変化は全く見られなかった。【０１３４】
［製造例１２］  親水化処理ナイロン分散体の製造
製造例９で製造した親水化処理ナイロン１００ｇと精製水１００ｇを混合し、ディスパーで１０分間撹拌して、目的とする親水化処理ナイロン分散体を製造した。【０１３５】
［製造例１３］  親水化処理シリコーン樹脂分散体の製造
製造例６で製造した親水化処理シリコーン樹脂１００ｇと精製水１００ｇを混合し、ディスパーで１０分間撹拌して、目的とする親水化処理シリコーン樹脂分散体を製造した。【０１３６】
［実施例１］  化粧料の製造例−１
下記表３の組成に基づいて下記製造方法により化粧料（ヘアマスカラ）を製造した。なお、本例は、「実施例１」と表記しているが、本発明の表面処理粉体を使用していないので、参考例である。
【０１３７】
（製造方法）
成分（１）、（２）及び（１２）を成分（１６）に分散させた。その後、得られた分散物に、予め成分（１１）に成分（１３）を溶解して得られた混合物を添加した。得られた混合物に成分（５）及び（６）を添加し、更に成分（３）、（４）、（７）、（８）、（９）、（１０）、（１４）及び（１５）を添加し、撹拌混合し、目的とする化粧料を得た。
なお、成分（４）、（９）及び（１５）は予め水に湿潤させることが望ましい。【０１３８】
【表３】
0005155658.tif 000008
＊  アエロジル２００【０１３９】
［実施例２］  化粧料の製造例−２
製造例１において得られた親水化処理ナイロンに替えて、製造例２において得られた親水化処理ポリスチレンを使用すること以外は、実施例１と同様の方法で化粧料を製造した。【０１４０】
［実施例３］  化粧料の製造例−３
製造例１において得られた親水化処理ナイロンに替えて、製造例３において得られた親水化処理ＰＭＭＡを使用すること以外は、実施例１と同様の方法で化粧料を製造した。【０１４１】
［実施例４］  化粧料の製造例−４
製造例１において得られた親水化処理ナイロンに替えて、製造例４において得られた親水化処理ポリスチレンを使用すること以外は、実施例１と同様の方法で化粧料を製造した。【０１４２】
［実施例５］  化粧料の製造例−５
製造例１において得られた親水化処理ナイロンに替えて、製造例５において得られた親水化処理ナイロンを２．０重量部使用すること以外は、実施例１と同様の方法で化粧料を製造した。【０１４３】
［実施例６］  化粧料の製造例−６
製造例１において得られた親水化処理ナイロンに替えて、製造例６において得られた親水化処理シリコーン樹脂を使用すること以外は、実施例１と同様の方法で化粧料を製造した。【０１４４】
［実施例７］  化粧料の製造例−７
製造例１において得られた親水化処理ナイロンに替えて、製造例７において得られた親水化処理シリコーンエラストマーパウダーを使用すること以外は、実施例１と同様の方法で化粧料を製造した。【０１４５】
［実施例８］  化粧料の製造例−８
製造例１において得られた親水化処理ナイロンに替えて、製造例８において得られた親水化処理スチレンジビニルベンゼンピンホールポリマーを使用すること以外は、実施例１と同様の方法で化粧料を製造した。【０１４６】
［実施例９］  化粧料の製造例−９
製造例１において得られた親水化処理ナイロンに替えて、製造例１１において得られた親水化処理ラウロイルリジンを２．０重量部使用すること以外は、実施例１と同様の方法で化粧料を製造した。【０１４７】
［比較例１］  化粧料の製造例−１０
製造例１において得られた親水化処理ナイロンに替えて、未処理のナイロンを使用すること以外は、実施例１と同様の方法で化粧料（ヘアマスカラ）を製造した。【０１４８】
［実施例１０］  化粧料の製造例−１１
下記表４の組成に基づいて下記製造方法により化粧料（ゲル状ファンデーション）を製造した。【０１４９】
（製造方法）
成分（６）〜（１１）を（１６）に分散・溶解させた。得られた混合物に成分（１）〜（５）を分散させた。更に、得られた分散物にその他の成分（成分（１２）〜（１５））を添加し、撹拌混合し、目的とする化粧料を得た。【０１５０】
【表４】
0005155658.tif 000009
＊  アエロジル２００【０１５１】
［比較例２］  化粧料の製造例−１２
製造例２において得られた親水化処理ポリスチレンに替えて、未処理のポリスチレンを使用すること以外は、実施例１０と同様の方法で化粧料（ゲル状ファンデーション）を製造した。【０１５２】
［実施例１１］  化粧料の製造例−１３
下記表５の組成に基づいて下記製造方法により化粧料（ゼリー状パック）を製造した。【０１５３】
（製造方法）
成分（１）に成分（２）〜（６）を添加した後、加温し、成分（７）を加え均一な溶液を調製した。得られた混合溶液に成分（８）を加えて分散させ、更に予め成分（１０）〜（１３）を成分（９）に溶解して得られた混合物、及び予め成分（１４）を成分（１５）に溶解して得られた混合物を、それぞれ添加し、混合した。次いで、得られた混合物を脱気、冷却し、目的とする化粧料を得た。【０１５４】
【表５】
0005155658.tif 000010
【０１５５】
［比較例３］  化粧料の製造例−１４
製造例５において得られた親水化処理ナイロンに替えて、未処理のナイロンを使用すること以外は、実施例１１と同様の方法で化粧料（ゼリー状パック）を製造した。【０１５６】
［実施例１２］  化粧料の製造例−１５
下記表６の組成に基づいて下記製造方法により化粧料（ゼリー状パック）を製造した。【０１５７】
（製造方法）
成分（１）に成分（２）〜（６）を添加した後、加温し、成分（７）を加え均一な溶液を調製した。得られた混合溶液に成分（８）を加えて分散させ、更に予め成分（１０）〜（１３）を成分（９）に溶解して得られた混合物、及び予め成分（１４）を成分（１５）に溶解して得られた混合物を、それぞれ添加し、混合した。次いで、得られた混合物を脱気、冷却し、目的とする化粧料を得た。【０１５８】
【表６】
0005155658.tif 000011
【０１５９】
［比較例４］  化粧料の製造例−１６
製造例１１において得られた親水化処理ラウロイルリジンに替えて、未処理のラウロイルリジンを使用すること以外は、実施例１２と同様の方法で化粧料（ゼリー状パック）を製造した。【０１６０】
［実施例１３］  化粧料の製造例−１７
下記表７の組成に基づいて下記製造方法により化粧料（カーマインローション）を製造した。【０１６１】
（製造方法）
成分（１）に成分（２）、（３）及び（４）を加え均一に溶解した後、成分（５）〜（１０）を加えて、均一に分散させた。更に、得られた分散物に、予め成分（１２）に成分（１１）及び（１３）を溶解させて得たエタノール溶液を添加し撹拌した。その後、成分（１４）、（１５）及び（１６）を加えて撹拌、混合し、目的とする化粧料を得た。【０１６２】
【表７】
0005155658.tif 000012
【０１６３】
［比較例５］  化粧料の製造例−１８
製造例１において得られた親水化処理ナイロンに替えて、未処理のナイロンを、製造例３において得られた親水化処理ＰＭＭＡに替えて、未処理のＰＭＭＡをそれぞれ使用すること以外は、実施例１３と同様の方法で化粧料（カーマインローション）を製造した。【０１６４】
［実施例１４］  化粧料の製造例−１９
下記表８の組成に基づいて下記製造方法により化粧料（乳液）を製造した。【０１６５】
（製造方法）
成分（１）〜（５）、（７）及び（８）を加熱溶解させた後、混合して油相成分を調製し、得られた油相成分を８０℃に保持した。一方、成分（１９）に成分（９）〜（１６）を溶解させた後、更に成分（１７）及び（１８）を加え均一に分散させ、この得られた混合物を８０℃に維持し、水相成分とした。前記油相成分に前記水相成分を加えて、乳化をし、この乳化物の冷却後、成分（６）を加えて、目的とする化粧料を得た。なお、得られた化粧料の外観は、半透明であった。【０１６６】
【表８】
0005155658.tif 000013
【０１６７】
［比較例６］  化粧料の製造例−２０
製造例２において得られた親水化処理ポリスチレンに替えて、未処理のポリスチレンを、製造例３において得られた親水化処理ＰＭＭＡに替えて、未処理のＰＭＭＡをそれぞれ使用した。成分（１）〜（５）、（７）及び（８）を加熱溶解させた後、更に成分（１７）及び（１８）を加え均一に分散させ、混合して油相成分を調製し、得られた油相成分を８０℃に保持した。一方、成分（１９）に成分（９）〜（１６）を溶解させた後、この得られた混合物を８０℃に維持し、水相成分とした。前記油相成分に前記水相成分を加えて、乳化をし、この乳化物の冷却後、成分（６）を加えて、目的とする化粧料を得た。なお、得られた化粧料の外観は、白色であった。【０１６８】
［実施例１５］  化粧料の製造例−２１
下記表９の組成に基づいて下記製造方法により化粧料（プレシェーブローション）を製造した。【０１６９】
（製造方法）
成分（１）〜（６）を均一に混合する。なお、得られた化粧料の外観は、半透明であった。【０１７０】
【表９】
0005155658.tif 000014
【０１７１】
［比較例７］  化粧料の製造例−２２
製造例６において得られた親水化処理シリコーン樹脂に替えて、未処理のシリコーン樹脂を使用すること以外は、実施例１５と同様の方法で化粧料（プレシェーブローション）を製造した。なお、得られた化粧料の外観は、白色であった。【０１７２】
［実施例１６］  化粧料の製造例−２３
下記表１０の組成に基づいて下記製造方法により化粧料（パウダーファンデーション）を製造した。【０１７３】
（製造方法）
成分（１）〜（７）を均一に混合後粉砕し、粉体成分を調製した。一方、（８）、及び（９）を７０〜８０℃で加熱溶解した後、（１２）を加え油相成分を調製した。粉体混合機を使用して、前記粉体成分、前記油相成分、（１０）及び（１１）を混合した後、粉砕機で処理し、ふるいを通して異物を取り除いた。その後、圧縮成型を行い、パウダーファンデーションを作製した。【０１７４】
【表１０】
0005155658.tif 000015
【０１７５】
［比較例８］  化粧料の製造例−２４
製造例５において得られた親水化処理ナイロンに替えて、未処理のナイロンを使用すること以外は、実施例１６と同様の方法で化粧料（パウダーファンデーション）を製造した。【０１７６】
［実施例１７］  化粧料の製造例−２５
下記表１１の組成に基づいて下記製造方法により化粧料（口紅）を製造した。【０１７７】
（製造方法）
成分（１）〜（７）を８０℃に加温して均一に混合し、油相成分を調製した。次に（８）〜（１２）を均一に混合し、粉体成分を調製した。３本ロールを使用して、前記油相成分と前記粉体成分を数回混練した後、脱泡してから成型用型に流し込み、冷却固化し、口紅を作成した。【０１７８】
【表１１】
0005155658.tif 000016
【０１７９】
［比較例９］  化粧料の製造例−２６
製造例６において得られた親水化処理シリコーン樹脂に替えて、未処理のシリコーン樹脂を使用すること以外は、実施例１７と同様の方法で化粧料（口紅）を製造した。【０１８０】
［実施例１８］  化粧料の製造例−２７
下記表１２の組成に基づいて下記製造方法により化粧料（シャンプー）を製造した。【０１８１】
（製造方法）
成分（１）〜（６）、及び（１１）を４０℃で撹拌して混合させた後、８０℃まで加温して、これに（７）を加えて可溶化した。その後、５０℃まで冷却した。これに、予め（８）を（１１）に分散させて膨潤させたものを加え、さらに（９）と（１０）を最後に加えてシャンプーを作成した。【０１８２】
【表１２】
0005155658.tif 000017
【０１８３】
［比較例１０］  化粧料の製造例−２８
製造例６において得られた親水化処理シリコーン樹脂に替えて、未処理のシリコーン樹脂を使用すること以外は、実施例１８と同様の方法で化粧料（シャンプー）を製造した。【０１８４】
［実施例１９］  化粧料の製造例−２９
下記表１３の組成に基づいて下記製造方法により化粧料（ボディシャンプー）を製造した。【０１８５】
（製造方法）
成分（６）に（１）〜（５）を加えて撹拌し、ボディシャンプーを作成した。【０１８６】
【表１３】
0005155658.tif 000018
【０１８７】
［比較例１１］  化粧料の製造例−３０
製造例３において得られた親水化処理ＰＭＭＡに替えて、未処理のＰＭＭＡを使用すること以外は、実施例１９と同様の方法で化粧料（ボディシャンプー）を製造した。【０１８８】
［実施例２０］  化粧料の製造例−３１
下記表１４の組成に基づいて下記製造方法により化粧料（石鹸）を製造した。【０１８９】
（製造方法）
成分（５）に（１）〜（４）を加えて撹拌し、石鹸を作成した。【０１９０】
【表１４】
0005155658.tif 000019
【０１９１】
［比較例１２］  化粧料の製造例−３２
製造例９において得られた親水化処理ナイロンに替えて、未処理のナイロンを使用すること以外は、実施例２０と同様の方法で化粧料（石鹸）を製造した。【０１９２】
［実施例２１］  化粧料の製造例−３３
下記表１５の組成に基づいて下記製造方法により化粧料（Ｏ／Ｗリキッドファンデーション）を製造した。【０１９３】
（製造方法）
成分（１）〜（６）を混合し、８０℃で加熱溶解し、油相成分を調整した。一方、成分（１７）を７０℃に加熱し、これに（８）を加えて膨潤させた。これに、予め（９）に（７）を分散させたものを加えて溶解させた。さらに得られたものに（１０）及び（１１）を加えて溶解させた。次いで、得られたものに（１２）〜（１６）を撹拌しながら分散させて水相成分を調製した。前記水相成分に前記油相成分を撹拌しながら加え、ホモミキサーで乳化分散後、室温まで冷却してＯ／Ｗリキッドファンデーションを作成した。【０１９４】
【表１５】
0005155658.tif 000020
【０１９５】
［実施例２２］化粧料の製造例−３４
製造例９において得られた親水化処理ナイロンの替わりに、製造例１２において得られた親水化処理ナイロン分散体を８％（粉体成分として４％）にする以外は実施例２１と同様の方法で化粧料（Ｏ／Ｗリキッドファンデーション）を製造した。【０１９６】
［比較例１３］  化粧料の製造例−３５
製造例９において得られた親水化処理ナイロンに替えて、未処理のナイロンを使用すること以外は、実施例２１と同様の方法で化粧料（Ｏ／Ｗリキッドファンデーション）を製造した。【０１９７】
［実施例２３］  化粧料の製造例−３６
下記表１６の組成に基づいて下記製造方法により化粧料（水性ネイルエナメル）を製造した。【０１９８】
（製造方法）
成分（１）〜（３）を撹拌混合し、これを別途撹拌混合した成分（４）〜（１０）に添加し、混合、分散させて水性ネイルエナメルを作成した。【０１９９】
【表１６】
0005155658.tif 000021
【０２００】
［比較例１４］  化粧料の製造例−３７
製造例３において得られた親水化処理ＰＭＭＡに替えて、未処理のＰＭＭＡを使用すること以外は、実施例２３と同様の方法で化粧料（水性ネイルエナメル）を製造した。【０２０１】
［実施例２４］  化粧料の製造例−３８
下記表１７の組成に基づいて下記製造方法により化粧料（サンスクリーンクリーム）を製造した。【０２０２】
（製造方法）
成分（１）〜（１０）を７０℃に加熱し溶解させ、油相成分を調整した。一方、（１１）〜（１６）を７０℃に加熱し溶解させ、水相成分を調整した。前記水相成分に油相成分を加え、ホモミキサーを用いて乳化粒子を均一にした後、脱気、ろ過、冷却を行ってサンスクリーンクリームを作成した。【０２０３】
【表１７】
0005155658.tif 000022
【０２０４】
［実施例２５］化粧料の製造例−３９
製造例６において得られた親水化処理シリコーン樹脂の替わりに、製造例１３において得られた親水化処理シリコーン樹脂分散体を４％（粉体成分として２％）にする以外は実施例２４と同様の方法で化粧料（サンスクリーンクリーム）を製造した。【０２０５】
［比較例１５］  化粧料の製造例−４０
製造例６において得られた親水化処理シリコーン樹脂に替えて、未処理のシリコーン樹脂を使用すること以外は、実施例２４と同様の方法で化粧料（サンスクリーンクリーム）を製造した。【０２０６】
［実施例２６］各実施例において得られた化粧料と各比較例において得られた化粧料との比較評価
上記実施例及び比較例において得られた各種化粧料について評価した。【０２０７】
（評価方法及び評価結果）
（１）ヘアマスカラ
本発明の化粧料（実施例１〜９において得られたヘアマスカラ）では、親水化処理ナイロン、親水化処理ポリスチレン、親水化処理ＰＭＭＡ、親水化処理シリコーン樹脂、親水化処理シリコーンエラストマーパウダー、親水化処理スチレンジビニルベンゼンピンホールポリマー及び親水化処理ラウロイルリジンの何れについても分散状態が良好で、０℃、５℃、１０℃、２０℃、４０℃及び０〜４０℃のエージングの各条件で経時変化が見られず、顔料（酸化鉄、群青、虹彩箔パール顔料、及びベントナイト）の分散状態が良好でべたつきがなく、つきの均一性も良好であり、しっとりしたつやと滑らかな使用感を有するものであった。なお、実施例１〜９において得られたヘアマスカラの中では、実施例８において得られたヘアマスカラ、即ち親水化処理スチレンジビニルベンゼンピンホールポリマーを使用して製造したヘアマスカラが、これらの効果において特に優れていた。一方、比較例１において得られたヘアマスカラでは、顔料のナイロンが浮遊する傾向が見られ、その結果、ざらつき感が生じ、使用感が悪かった。【０２０８】
（２）ゲル状ファンデーション
本発明の化粧料（実施例１０において得られたゲル状ファンデーション）では、４０℃、３ヶ月保存後の試料の状態を目視で評価した結果、経時安定性が特に優れていた。また、光学顕微鏡観察結果でもそれらの分散状態は良好であった。また、使用感においてはさっぱりした感触でありながら、しっとりした残り感のある新感触であった。化粧もちに関しては、塗布直後の感触が維持され化粧膜の均一性があり、自然な仕上がりであった。一方、比較例２において得られたゲル状ファンデーションでは、ポリスチレンの凝集傾向が強くみられた。その結果、肌に塗布した際の外力により凝集したポリスチレンがその凝集状態のままで分散するため、外観色と塗布色に著しい色相差が生じた。【０２０９】
（３）ゼリー状パック
本発明の化粧料（実施例１１において得られたゼリー状パック）では、親水化処理ナイロン（粒子）の分散が極めて良好で、塗布時ののびも滑らかなのびを有していた。更には、その分散効果の持続性が良く、５０℃、２ヶ月の経時変化においても安定であった。使用感の面では、皮膜剥離後の肌のしっとり感が非常にあった。一方、比較例３において得られたゼリー状パックでは、ナイロン（粒子）が凝集し、均一に分散しなかった。その結果、肌に塗布した時のざらつき感があり、肌に違和感を強く感じたり、塗布皮膜（化粧膜）の不均一性が目立った。【０２１０】
本発明の化粧料（実施例１２において得られたゼリー状パック）でも、親水化処理ラウロイルリジン（粒子）の分散が極めて良好で、塗布時ののびも滑らかなのびを有していた。更には、その分散効果の持続性が良く、５０℃、２ヶ月の経時変化においても安定であった。使用感の面では、皮膜剥離後の肌のしっとり感が非常にあった。一方、比較例４において得られたゼリー状パックでは、ラウロイルリジン（粒子）が凝集し、均一に分散しなかった。その結果、肌に塗布した時のざらつき感があり、肌に違和感を強く感じたり、塗布皮膜（化粧膜）の不均一性が目立った。【０２１１】
（４）カーマインローション
本発明の化粧料（実施例１３において得られたカーマインローション）では、顔料（タルク、酸化亜鉛、カオリン及びベントナイト）の分散状態が極めて良好で、使用時の振盪により顔料が容易に再分散した。また、４０℃、３ヶ月の経時観察でも粉体（顔料（タルク、酸化亜鉛、カオリン及びベントナイト））の沈降速度や沈降容積は標準特性値と略同じであって、感触はぬめり感がなく、ひきの速さや強さも適度な品質であった。使用後感は、べたつきがなく、しっとり感や清涼感も良好であった。一方、比較例５において得られたカーマインローションでは、顔料がハードケーキ化する傾向が見られ、その結果、再分散することが困難であった。【０２１２】
（５）乳液
本発明の化粧料（実施例１４において得られた乳液）では、親水化処理ポリスチレン（粒子）及び親水化処理ＰＭＭＡ（粒子）の分散状態が良好で２０℃、４０℃、５℃、及び０℃の各温度での精度経時変化も見られず、使用感が軽いソフトなタッチの滑らかなのびを有していた。また、使用後感に関しては、肌へのなじみ、肌の滑らかさ、肌のべたつき感がなくしっとりした肌の感触が実感でき、白さが目立たないものであった。一方、比較例６において得られた乳液では、凝集したポリスチレン及びＰＭＭＡの粒子が多々見られ、その結果、ざらつき感があって、使用感、及び使用後感とも悪かった。【０２１３】
（６）プレシェーブローション
本発明の化粧料（実施例１５において得られたプレシェーブローション）では、親水化処理シリコーン樹脂（粒子）の分散状態が良好で、シリコーン樹脂の膨潤や二次凝集を起さずに使用前に振とうするだけで均一に再分散した。使用感に関しては、シリコーン樹脂を配合することによって電気かみそりのスベリ性を良くすることができた。一方、比較例７において得られたプレシェーブローションでは、シリコーン樹脂が沈降してケーキングを起し、振とうしても再分散することができなかった。【０２１４】
（７）パウダーファンデーション
本発明の化粧料（実施例１６において得られたパウダーファンデーション）では、得られた処理顔料の凝集がなく、のび、皮膚への付着性、皮膚のなじみに優れていた。使用感においてはさっぱりした感触でありながら、しっとりした残り感のある新感触であった。一方、比較例８において得られたパウダーファンデーションでは、色調がくすんだ感じになり、使用感はかたい感じがありしっとり感に欠け、肌にソフト感がなく、化粧料中に含まれる粉体の肌への付着性が悪くなり、肌上での化粧膜の均一性に欠けていた。【０２１５】
（８）口紅
本発明の化粧料（実施例１７において得られた口紅）では、光学顕微鏡による観察結果でも、それらの分散状態は良好であった。使用感においてはさっぱりした感触であり仕上がりも均一で良好であった。製造例６において得られた親水化処理シリコーン樹脂が、アンカー効果となり、転写防止効果（ラスティング性）にも優れており、経時での口紅の色移り、色落ち、にじみなどが極めて少なく、化粧効果の持続性、すなわち化粧もちに優れるものであった。一方、比較例９において得られた口紅では、唇に塗布後にじみが生じ、色落ちがあり、化粧もちの悪いものであった。【０２１６】
（９）シャンプー
シャンプーの評価のために人毛より作成した毛束（重量：約３０ｇ，長さ：約２５cm）に本発明品（実施例１８において得られたシャンプー）又は比較品（比較例１０において得られたシャンプー）をそれぞれ約２ｇずつ塗布、洗髪し濯いだ後、水分を充分タオルで拭き取ったのちドライヤーにて乾燥し、毛髪の感触評価を行った。その結果、本発明の化粧料（実施例１８において得られたシャンプー）では、毛髪のすべり、指通り、サラサラ感、滑らかさが優れていた。一方、比較例１０において得られたシャンプーでは毛髪のすべり、指通り、サラサラ感、滑らかさが悪かった。【０２１７】
（１０）ボディシャンプー
本発明の化粧料（実施例１９において得られたボディシャンプー）では、その皮膚刺激性がなく、サラサラ感、滑らかさがあり使用感に優れていた。さらに４０℃の高温槽内に３ヶ月保管しても安定性が良好であった。一方、比較例１１において得られたボディシャンプーでは、皮膚刺激性はないが、使用感が悪く、安定性も不十分なものであった。【０２１８】
（１１）石鹸
本発明の化粧料（実施例２０において得られた石鹸）では、滑らかさがあり、使用感、洗浄性が優れていた。一方、比較例１２において得られた石鹸では洗浄性は良いものの滑らかさがなく使用感は悪かった。【０２１９】
（１２）Ｏ／Ｗリキッドファンデーション
本発明の化粧料（実施例２１において得られたＯ／Ｗリキッドファンデーション）では、親水化処理ナイロン（粒子）の分散状態が光学顕微鏡による観察結果でも良好で、２０℃、４０℃、５℃、及び０℃の各温度での経時変化も見られず、使用感が軽いソフトなタッチの滑らかなのびを有していた。また、使用感に関しては、肌へのなじみ、肌の滑らかさ、肌のべたつき感がなくしっとりした肌の感触が実感できた。化粧もちに関しては、塗布直後の感触が維持され化粧膜の均一性があり、自然な仕上がりであった。実施例２２において得られたＯ／Ｗリキッドファンデーションでは製造時に粉が舞うことがないため、取扱いが容易で撹拌にかかる労力も半分以下で作成することが出来た。しかも実施例２１において得られたＯ／Ｗリキッドファンデーションよりもさらに分散状態が良好で、肌へのなじみ、肌の滑らかさ、肌のべたつき感がなくしっとりした肌の感触が実感できた。化粧もちに関しても、塗布直後の感触が維持され化粧膜の均一性があり、自然な仕上がりであった。一方、比較例１３において得られたＯ／Ｗリキッドファンデーションでは、目視でも凝集したナイロンの粒子が多く見られ、分散状態の持続性もなかった。その結果、ざらつき感があって、使用感、及び使用感とも悪かった。【０２２０】
（１３）水性ネイルエナメル
本発明の化粧料（実施例２３において得られた水性ネイルエナメル）では、４０℃、３ヶ月保存後の試料の状態を目視で評価した結果、経時安定性が特に優れていた。さらに強固な皮膜の形成能に優れると共に、リムーバーによる除去性にきわめて優れており、使用性の良好なものであった。一方、比較例１４において得られた水性ネイルエナメルでは、分散性が悪いため、にじみが生じ、強固な皮膜を形成することができなかった。【０２２１】
（１４）サンスクリーンクリーム
本発明の化粧料（実施例２４において得られたサンスクリーンクリーム）では、親水化処理シリコーンの分散状態が良好で、４０℃、３ヶ月保存後の試料の状態を目視で評価した結果、経時安定性が特に優れていた。使用感は滑らかでソフトなタッチの伸びを有していた。使用後感に関しては、肌へのなじみ、肌の滑らかさ、肌のべたつき感がなくしっとりした肌の感触が実感でき、白さが目立たないものであった。実施例２５において得られたサンスクリーンクリームは製造時に粉が舞うことがないため、取扱いが容易で撹拌にかかる労力も半分以下で作成することが出来た。しかも実施例２４において得られたサンスクリーンクリームよりもさらに分散状態が良好で、肌へのなじみ、肌の滑らかさ、肌のべたつき感がなくしっとりした肌の感触が実感できた。一方、比較例１５において得られたサンスクリーンクリームでは、凝集したシリコーン樹脂の粒子が多々見られ、その結果、ざらつき感があって、使用感、及び使用後感とも悪かった。